(57)【要約】      （修正有）【課題】軽量性、薄肉性に優れたサンドイッチ構造体を提供すること、および、このサンドイッチ構造体を他の部材と一体化することであり、しかも量産性よく製造することができるとともに、軽量性、薄肉性に優れた成形体を提供する。【解決手段】ハニカム構造、島状構造、または、表面と平行方向に貫通した空隙部位を有する構造のうちの少なくとも１つの構造を形成してなる芯材（Ｉ）と、該芯材（Ｉ）の両面に配置された、連続した強化繊維（Ａ）とマトリクス樹脂（Ｂ）で構成される繊維強化材(II)からなるサンドイッチ構造体(III)であって、該サンドイッチ構造体(III)の最大厚みが０．３〜２．０ｍｍであるサンドイッチ構造体。【選択図】なし【特許請求の範囲】
【請求項１】
ハニカム構造、島状構造、または、表面と平行方向に貫通した空隙部位を有する構造のうちの少なくとも１つの構造を形成してなる芯材（Ｉ）と、該芯材（Ｉ）の両面に配置された、連続した強化繊維（Ａ）とマトリクス樹脂（Ｂ）で構成される繊維強化材(II)からなるサンドイッチ構造体(III)であって、該サンドイッチ構造体(III)の最大厚みが０．３〜２．０ｍｍであるサンドイッチ構造体。
【請求項２】
前記サンドイッチ構造体(III)の、ＪＩＳ−Ｋ ７１８１（２００６）に基づく圧縮試験において、本明細書に記載の方法で測定した２５％ひずみ時の比圧縮応力が５ＭＰａ以上である、請求項１に記載のサンドイッチ構造体。
【請求項３】
前記芯材（Ｉ）のＪＩＳ−Ｋ ７１８１（２００６）に基づく圧縮試験において、本明細書に記載の方法で測定した２５％ひずみ時の比圧縮応力が１５ＭＰａ以上である、請求項１または２のいずれかに記載のサンドイッチ構造体。
【請求項４】
前記芯材（Ｉ）の最大厚みが０．１〜１．８ｍｍである、請求項１〜３のいずれかに記載のサンドイッチ構造体。
【請求項５】
前記サンドイッチ構造体(III)の比重が０．１〜１．５である、請求項１〜４のいずれかに記載のサンドイッチ構造体。
【請求項６】
前記ハニカム構造を形成してなる芯材（Ｉ）の、セルの断面形状が真円状、楕円状、および六角形状から選択される少なくとも１種である、請求項１〜５のいずれかに記載のサンドイッチ構造体。
【請求項７】
前記島状構造を形成してなる芯材（Ｉ）の島状形状が、正方形状、長方形状、波線状、真円状および、三角形状から選択される少なくとも１種である、請求項１〜５のいずれかに記載のサンドイッチ構造体。
【請求項８】
前記表面と平行方向に貫通した空隙部位を有する構造を形成してなる芯材（Ｉ）の貫通した空隙部位の形状が、三角形状、正方形状、長方形状、真円状、および山形状から選択される少なくとも１種である、請求項１〜５のいずれかに記載のサンドイッチ構造体。
【請求項９】
前記ハニカム構造、島状構造、または、表面と平行方向に貫通した空隙部位を有する構造のうちの少なくとも１つの構造を形成してなる芯材（Ｉ）の、下記式（１）〜（３）のいずれかで計算される空隙率が２０〜９５％である、請求項１〜８のいずれかに記載のサンドイッチ構造体。
空隙率（％）＝（ハニカム構造のセル内の総断面積／芯材の見かけ断面積）×１００：式（１）
空隙率（％）＝（１−（島状構造の総断面積／芯材の見かけ断面積））×１００：式（２）
空隙率（％）＝（表面と平行方向に貫通した空隙部位の総断面積／表面と平行方向における芯材の見かけ断面積）×１００：式（３）
【請求項１０】
前記ハニカム構造、島状構造、または、表面と平行方向に貫通した空隙部位を有する構造のうちの少なくとも１つの構造を形成してなる芯材（Ｉ）の、セルの断面形状における最大長さ、島状構造の間隔、または、空隙部位における最大長さのいずれかが１〜１０ｍｍである、請求項１〜９のいずれかに記載のサンドイッチ構造体。
【請求項１１】
前記芯材（Ｉ）のセル壁厚、または、島状部分の幅の少なくとも一部が、０．０５〜１ｍｍである請求項１〜１０のいずれかに記載のサンドイッチ構造体。
【請求項１２】
前記ハニカム構造、または、表面と平行方向に貫通した空隙部位を有する構造を形成してなる芯材（Ｉ）の、セルの断面積、または、空隙部分の断面積が２５ｍｍ２以下である、請求項１〜１１のいずれかに記載のサンドイッチ構造体。
【請求項１３】
前記芯材（Ｉ）が、熱可塑性樹脂である、請求項１〜１２のいずれかに記載のサンドイッチ構造体。
【請求項１４】
前記熱可塑性樹脂がポリオレフィン系樹脂、ポリエステル系樹脂、およびポリアミド樹脂から選択される少なくとも１種である、請求項１３記載のサンドイッチ構造体。
【請求項１５】
前記ポリオレフィン系樹脂がポリプロピレン樹脂である、請求項１４記載のサンドイッチ構造体。
【請求項１６】
前記強化繊維（Ａ）が炭素繊維である、請求項１〜１５のいずれかに記載のサンドイッチ構造体。
【請求項１７】
前記マトリクス樹脂（Ｂ）が熱硬化性樹脂である、請求項１〜１６のいずれかに記載のサンドイッチ構造体。
【請求項１８】
前記芯材（Ｉ）と前記繊維強化材(II)の層間に、接着層が配置されてなる、請求項１〜１７のいずれかに記載のサンドイッチ構造体。
【請求項１９】
前記接着層が、変性ポリオレフィン系樹脂、ポリエステル樹脂、およびポリアミド樹脂から選択される少なくとも１種から構成される、請求項１８記載のサンドイッチ構造体。
【請求項２０】
前記接着層の一部が、前記繊維強化材(II)を構成する強化繊維（Ａ）の繊維間に含浸されてなる、請求項１８または１９記載のサンドイッチ構造体。
【請求項２１】
前記サンドイッチ構造体(III)が、曲率半径３ｍｍ以上の曲面部を有する、請求項１〜２０に記載のサンドイッチ構造体。
【請求項２２】
請求項１〜２１のいずれかに記載のサンドイッチ構造体からなる第１の部材と、別の構造部材からなる第２の部材が接合されて一体化された成形体。
【請求項２３】
請求項１〜２１のいずれかに記載のサンドイッチ構造体からなる面板と、フレーム部分が一体化された成形体であって、電気・電子機器、オフィスオートメーション機器、家電機器、医療機器、自動車部品、航空機部品、または建材に用いられる成形体。
【請求項２４】
請求項１〜２１のいずれかに記載のサンドイッチ構造体からなる天面と、熱可塑性樹脂からなるフレーム部分とを有する電子機器筐体であって、前記天面と前記フレーム部分とが一体化された電子機器筐体。
【請求項２５】
前記サンドイッチ構造体と、前記フレーム部分とが熱可塑性樹脂層を介して一体化された請求項２４記載の電子機器筐体。
【発明の詳細な説明】
【技術分野】
【０００１】
本発明は、軽量性、薄肉性、剛性に優れたサンドイッチ構造体に関する。詳しくは、本発明のサンドイッチ構造体は、特定の芯材の両面に繊維強化材が配置されてなり、とりわけ軽量性と薄肉性に優れた特性を有する。
【０００２】
さらに、本発明は、前記サンドイッチ構造体からなり面形状を有する部材と、厚み方向に対してハニカム構造を有する部材とが一体化されてなる成形体に関する。この成形体は、電気・電子機器、オフィスオートメーション機器、家電機器、医療機器または自動車部品、航空機部品、建材などに好ましく用いられる。
【背景技術】
【０００３】
連続した強化繊維群で強化された繊維強化樹脂（ＦＲＰ）は、航空機、自動車、二輪車、自転車などの輸送機器用途、テニス、ゴルフ、釣り竿などのスポーツ用品用途、耐震補強材などの建設構造物用途など、軽量性と力学特性が要求される構造体の材料として、頻繁に使用されている。
【０００４】
力学特性を確保しつつ軽量性を高めた構造体として、軽量な芯材（コア）の表皮（スキン）に、ＦＲＰが配置されてなるサンドイッチ構造体が知られている。構造体の軽量化を図るため、より軽量な芯材の選択が行われ、特に圧縮特性に優れているハニカムコアコアなどが航空機の構造部材を初め自動車部材、建造物部材やパネル部材などに、広く用いられている。
【０００５】
特許文献１には、ハニカム構造をコアとしたサンドイッチ構造体が提案され、この構造体は、軽量で剛性の高い構造部材として有用であるとされている。
【０００６】
特許文献２には、樹脂からなるハニカムコアが提案され、このハニカムコアは曲面形状等の成形性に優れるため、自動車用のバンパー用途等の部材に有用である。
【０００７】
特許文献３には、プラスチック製ハニカムコアが提案されている。
【０００８】
しかしながら、これらのサンドイッチ構造体では、薄肉性と機械特性を両立させることが難しく、あるいは、薄肉で複雑な形状を有する成形体を、量産性よく製造するには限界があった。
【０００９】
特許文献１のサンドイッチ構造体は、ハニカム厚みが厚い板状成形体のため、薄肉性に劣る。また、ハニカムが厚いと、成形性に問題が生じるため複雑な形状を有する成形体の形成に用いることができない。
【００１０】
特許文献２のハニカムコアは、ハニカムの材質を樹脂にして、一部のセル壁に屈曲性を持たせることで、良好な成形性を発現させている反面、セル壁の屈曲部分の機械特性が不十分であるため、サンドイッチ構造体にした時の機械特性も不十分になる。
【００１１】
特許文献３のハニカムコアは、熱可塑性樹脂フィルムを多数層積層させた後、展張することで得られるが、やはり生産性、薄肉性に問題があった。
【００１２】
サンドイッチ構造体の薄肉性は、コアの厚みが大きく影響する。しかしながら、そもそものサンドイッチ構造体は、剛性向上の効果を高めるために、コア材は、ある程度の厚みを有していることが通常であり、軽量性と薄肉性との双方を満足し、かつ、実用性に優れたコア材は、提案されていない。従来知られているハニカムコアでは、厚さが薄いものを製造することが困難で、厚いハニカムをプレス成形して薄くしても、ハニカムのセルが破壊するなどの問題があり、薄肉化には限界があった。
【００１３】
一方で、ＦＲＰの用途として、パソコン、オフィスオートメーション機器、オーディオビジュアル機器、携帯電話、電話機、ファクシミリ、家電製品、玩具用品などの電気・電子機器の筐体がある。これらは、量産性、成形性、生産性、経済性が求められるだけでなく、近年は、薄型で軽量であることが要望されている。この要求に対し、薄肉性と、剛性に優れたマグネシウム合金が活用されているが、金属材料は比重が大きいために、軽量性の点では必ずしも満足するには至っていない。
【００１４】
特許文献４には、面形状のＦＲＰと、熱可塑性の部材とを一体化することで、量産性を確保しつつ、薄肉性、剛性と軽量性に優れた電子機器筐体が提案されている。ノートパソコン、電話、情報端末などの電子機器の携帯化や、ユーザー層の高齢化が今後ますます加速することが予測され、これら携帯情報端末（ＰＤＡ）に挙げられる電子機器筐体のさらなる軽量化が求められている。
【特許文献１】特開平８−２５８１８９号公報
【特許文献２】特開平８−１４２２３７号公報
【特許文献３】特開昭５６−９８１５９号公報
【特許文献４】特開２００４−１４０２５５号公報
【発明の開示】
【発明が解決しようとする課題】
【００１５】
本発明の目的は、かかる従来技術に鑑み、軽量性、薄肉性に優れたサンドイッチ構造体を提供することにある。本発明の他の目的は、このサンドイッチ構造体を他の部材と一体化することであり、しかも量産性よく製造することができるとともに、軽量性、薄肉性に優れた成形体を提供することにある。
【課題を解決するための手段】
【００１６】
かかる課題を解決するための本発明は、以下の構成からなる。すなわち、
（１）ハニカム構造、島状構造、または、表面と平行方向に貫通した空隙部位を有する構造のうちの少なくとも１つの構造を形成してなる芯材（Ｉ）と、該芯材（Ｉ）の両面に配置された、連続した強化繊維（Ａ）とマトリクス樹脂（Ｂ）で構成される繊維強化材(II)からなるサンドイッチ構造体(III)であって、該サンドイッチ構造体(III)の最大厚みが０．３〜２．０ｍｍであるサンドイッチ構造体。
【００１７】
（２）前記サンドイッチ構造体(III)の、ＪＩＳ−Ｋ ７１８１（２００６）に基づく圧縮試験において、本明細書に記載の方法で測定した２５％ひずみ時の比圧縮応力が５ＭＰａ以上である、（１）に記載のサンドイッチ構造体。
【００１８】
（３）前記芯材（Ｉ）のＪＩＳ−Ｋ ７１８１（２００６）に基づく圧縮試験において、本明細書に記載の方法で測定した２５％ひずみ時の比圧縮応力が１５ＭＰａ以上である、（１）または（２）のいずれかに記載のサンドイッチ構造体。
【００１９】
（４）前記芯材（Ｉ）の最大厚みが０．１〜１．８ｍｍである、（１）〜（３）のいずれかに記載のサンドイッチ構造体。
【００２０】
（５）前記サンドイッチ構造体(III)の比重が０．１〜１．５である、（１）〜（４）のいずれかに記載のサンドイッチ構造体。
【００２１】
（６）前記ハニカム構造を形成してなる芯材（Ｉ）の、セルの断面形状が真円状、楕円状、および六角形状から選択される少なくとも１種である、（１）〜（５）のいずれかに記載のサンドイッチ構造体。
【００２２】
（７）前記島状構造を形成してなる芯材（Ｉ）の島状形状が、正方形状、長方形状、波線状、真円状、および三角形状から選択される少なくとも１種である、（１）〜（５）のいずれかに記載のサンドイッチ構造体。
【００２３】
（８）前記表面と平行方向に貫通した空隙部位を有する構造を形成してなる芯材（Ｉ）の貫通した空隙部位の形状が、三角形状、正方形状、長方形状、真円状および、山形状から選択される少なくとも１種である、（１）〜（５）のいずれかに記載のサンドイッチ構造体。
【００２４】
（９）前記ハニカム構造、島状構造、または、表面と平行方向に貫通した空隙部位を有する構造のうちの少なくとも１つの構造を形成してなる芯材（Ｉ）の、下記式（１）〜（３）のいずれかで計算される空隙率が２０〜９５％である、（１）〜（８）のいずれかに記載のサンドイッチ構造体。
空隙率（％）＝（ハニカム構造のセル内の総断面積／芯材の見かけ断面積）×１００：式（１）
空隙率（％）＝（１−（島状構造の総断面積／芯材の見かけ断面積））×１００：式（２）
空隙率（％）＝（表面と平行方向に貫通した空隙部位の総断面積／表面と平行方向における芯材の見かけ断面積）×１００：式（３）。
【００２５】
（１０）前記ハニカム構造、島状構造、または、表面と平行方向に貫通した空隙部位を有する構造のうちの少なくとも１つの構造を形成してなる芯材（Ｉ）の、セルの断面形状における最大長さ、島状構造の間隔、または、空隙部位における最大長さがのいずれか１〜１０ｍｍである、（１）〜（９）のいずれかに記載のサンドイッチ構造体。
【００２６】
（１１）前記芯材（Ｉ）のセル壁厚、または、島状部分の幅の少なくとも一部が、０．０５〜１ｍｍである（１）〜（１０）のいずれかに記載のサンドイッチ構造体。
【００２７】
（１２）前記ハニカム構造、または、表面と平行方向に貫通した空隙部位を有する構造芯材（Ｉ）の、セルの断面積、または、空隙部分の断面積が２５ｍｍ２以下である、（１）〜（１１）のいずれかに記載のサンドイッチ構造体。
【００２８】
（１３）前記芯材（Ｉ）が、熱可塑性樹脂である、（１）〜（１２）のいずれかに記載のサンドイッチ構造体。
【００２９】
（１４）前記熱可塑性樹脂がポリオレフィン系樹脂、ポリエステル系樹脂、およびポリアミド樹脂から選択される少なくとも１種である、（１３）記載のサンドイッチ構造体。
【００３０】
（１５）前記ポリオレフィン系樹脂がポリプロピレン樹脂である、（１４）記載のサンドイッチ構造体。
【００３１】
（１６）前記強化繊維（Ａ）が炭素繊維である、（１）〜（１５）のいずれかに記載のサンドイッチ構造体。
【００３２】
（１７）前記マトリクス樹脂（Ｂ）が熱硬化性樹脂である、（１）〜（１６）のいずれかに記載のサンドイッチ構造体。
【００３３】
（１８）前記芯材（Ｉ）と前記繊維強化材(II)の層間に、接着層が配置されてなる、（１）〜（１７）のいずれかに記載のサンドイッチ構造体。
【００３４】
（１９）前記接着層が、変性ポリオレフィン系樹脂、ポリエステル樹脂、およびポリアミド樹脂から選択される少なくとも１種から構成される、（１８）記載のサンドイッチ構造体。
【００３５】
（２０）前記接着層の一部が、前記繊維強化材(II)を構成する強化繊維（Ａ）の繊維間に含浸されてなる、請求項１８または１９記載のサンドイッチ構造体。
【００３６】
（２１）前記サンドイッチ構造体(III)が、曲率半径３ｍｍ以上の曲面部を有する、（１）〜（２０）に記載のサンドイッチ構造体。
【００３７】
（２２）（１）〜（２１）のいずれかに記載のサンドイッチ構造体からなる第１の部材と、別の構造部材からなる第２の部材が接合されて一体化された成形体。
【００３８】
（２３）（１）〜（２１）のいずれかに記載のサンドイッチ構造体からなる面板と、フレーム部分とが一体化された成形体であって、電気・電子機器、オフィスオートメーション機器、家電機器、医療機器、自動車部品、航空機部品、または建材に用いられる成形体。
【００３９】
（２４）（１）〜（２１）のいずれかに記載のサンドイッチ構造体からなる天面と、熱可塑性樹脂からなるフレーム部分とを有する電子機器筐体であって、前記天面と前記フレーム部分とが一体化された電子機器筐体。
【００４０】
（２５）前記サンドイッチ構造体と、前記フレーム部分とが熱可塑性樹脂層を介して一体化された（２４）記載の電子機器筐体。
である。
【発明の効果】
【００４１】
本発明のサンドイッチ構造体は、その特徴的な構造に基づく、優れた力学特性、軽量性、ならびに、薄肉性を有する。さらに、軽量、薄肉である本発明のサンドイッチ構造体は比圧縮応力が非常に優れている。また、本発明のサンドイッチ構造体を用いた一体化成形体は、電気・電子機器の部品、部材や筐体として好適に用いられ、さらには、携帯電話、ノートパソコン等に挙げられる携帯情報端末（ＰＤＡ）等に最も好適に用いられる。
【発明を実施するための最良の形態】
【００４２】
以下に、本発明のサンドイッチ構造体、および、これを用いた一体化成形体について、図面を用いて詳細に説明する。但し、本発明が図面に記載の発明に限定されるものでは無い。
【００４３】
（サンドイッチ構造体）
本発明のサンドイッチ構造体は、ハニカム構造、島状構造、または、表面と平行方向に貫通した空隙部位を有する構造のうちの少なくとも１つの構造を形成してなる芯材とその両面に配置された、連続した強化繊維（Ａ）とマトリクス樹脂（Ｂ）で構成される繊維強化材(II)からなるサンドイッチ構造体(III)であって、該サンドイッチ構造体(III)の最大厚みが０．３〜２．０ｍｍの範囲であるサンドイッチ構造体である。
【００４４】
本発明の芯材（Ｉ）は、芯材の厚み方向に貫通したセル（小部屋）を持つハニカム構造体を形成していること、または、芯材が島状に独立して存在する島状構造を形成していること、または、芯材の表面と平行方向に貫通した空隙部位を有する構造を形成していることを必須とする。空間部が芯材の上下左右に貫通し、また空間部を覆うセル壁、あるいは、空間部を埋める芯材壁が上下に連続して形成することで、軽量かつ機械特性が良好なサンドイッチ構造体を得ることができるからである。
【００４５】
本発明のサンドイッチ構造体の最大厚みは、薄肉性という観点からも０．３ｍｍ〜２ｍｍの範囲が好ましく用いられ、０．３〜１．５ｍｍがさらに好ましく、０．３〜１．２ｍｍが最も好ましく用いられる。なお、サンドイッチ構造体の厚みが前記範囲を満足していれば、芯材（Ｉ）の厚み、および繊維強化材(II)の厚みは特に限定されるものではないが、芯材（Ｉ）の厚みは、下記（芯材（Ｉ）の厚み）の項で述べる範囲であることが好ましい。
【００４６】
ここで述べる最大厚みとは、ハニカム構造、島状構造、または、表面と平行方向に貫通した空隙部位を有する構造のうちの少なくとも１つの構造の芯材で構成される前記サンドイッチ構造体の最も厚い部分の厚みを指しており、リブ部や凹凸部、突起などの形状が意図的に付されている部分は含まない。
【００４７】
図１は、本発明のサンドイッチ構造体の一例を第１の部材として用いた本発明の成形体の一例を示す斜視図である。図１において、成形体３は、分解された状態で描かれている。図１の成形体３は、第１の部材（天板）１と、ボス部４とヒンジ部５を有する第２の部材（フレーム）２とからなるノートパソコン筐体を示している。
【００４８】
図２は、本発明のサンドイッチ構造体(III)の一例の斜視図である。図２において、本発明のサンドイッチ構造体(III)は、分解された状態で示されている。図２において、本発明のサンドイッチ構造体(III)８は、ハニカム構造の芯材（Ｉ）６と芯材（Ｉ）６の両面に配置された繊維強化材(II)７からなる。繊維強化材(II)７は、連続した強化繊維（Ａ）とマトリックス樹脂（Ｂ）とから形成されている。芯材（Ｉ）６と繊維強化材(II)７とは接着され、サンドイッチ構造体(III)８が形成される。
【００４９】
図３および図４は、本発明のサンドイッチ構造体(III)の一例の斜視図である。図３および図４において、本発明のサンドイッチ構造体(III)は、分解された状態で示されている。図３および図４において、本発明のサンドイッチ構造体(III)８は、島状構造の芯材（Ｉ）６と芯材（Ｉ）６の両面に配置された繊維強化材(II)７からなる。繊維強化材(II)７は、連続した強化繊維（Ａ）とマトリックス樹脂（Ｂ）とから形成されている。芯材（Ｉ）６と繊維強化材(II)７とは接着され、サンドイッチ構造体(III)８が形成される。
【００５０】
図５は、本発明のサンドイッチ構造体(III)の一例の斜視図である。図５において、本発明のサンドイッチ構造体(III)は、分解された状態で示されている。図５において、本発明のサンドイッチ構造体(III)８は、表面と平行方向に貫通した空隙部位を有する構造の芯材（Ｉ）６と芯材（Ｉ）６の両面に配置された繊維強化材(II)７からなる。繊維強化材(II)７は、連続した強化繊維（Ａ）とマトリックス樹脂（Ｂ）とから形成されている。芯材（Ｉ）６と繊維強化材(II)７とは接着され、サンドイッチ構造体(III)８が形成される。
【００５１】
（サンドイッチ構造体の比圧縮応力）
本発明のサンドイッチ構造体は薄肉性、軽量性に優れ、とりわけ比圧縮応力が非常に優れている。なお、本発明におけるサンドイッチ構造体の比圧縮応力とは、次に説明する試験方法で検証できる。
【００５２】
芯材（Ｉ）と、連続した強化繊維（Ａ）とマトリクス樹脂（Ｂ）で構成される繊維強化材(II)が該芯材（Ｉ）の両面に配置されてなる最大厚みが０．３〜２．０ｍｍである、本発明に係るサンドイッチ構造体(III)の平板部分を打ち抜きポンチ（トラスコ中山（株）製“ベルトポンチ  ＰＯ−２９”）で打ち抜いて、外径φ２９ｍｍかつ、サンプル最大厚み０．３〜２．０ｍｍの範囲に該当する円盤状サンプルを得る。
【００５３】
円盤状のサンプル最大厚みが０．８ｍｍ未満の場合には同一のサンプルを複数層積み重ねて０．８ｍｍ以上になるようにした状態で圧縮試験を行う。またサンプル最大厚みが０．８ｍｍ以上ある時はサンプル１枚で圧縮試験を行う。圧縮試験ジグには、直径５０ｍｍ×厚み２５ｍｍの円筒形状のジグを用いて、平面部分が試験片の全面に当たるようにして圧縮試験を行う。
【００５４】
圧縮試験の試験条件はクロスヘッド試験速度を１ｍｍ／ｍｉｎにした以外はＪＩＳ−Ｋ ７１８１（２００６）に基づき、引張試験装置“インストロン”（登録商標）５５６５型万能材料試験機（インストロン・ジャパン（株）製）にて圧縮試験を行う。圧縮応力が０．０５ＭＰａ時のひずみを０％として、２５％ひずみ時の圧縮応力を測定し、下記式（４）によって比圧縮応力を算出する。
比圧縮応力＝２５％ひずみ時の圧縮応力／サンドイッチ構造体の見かけ比重  ：式（４）。
【００５５】
［サンドイッチ構造の見かけ比重の算出方法］
式（４）に用いられるサンドイッチ構造体の比重は、一般的にいう見かけ比重（嵩比重）のことであり、サンドイッチ内部に存在する空隙部の重量および体積も含まれた比重を意味する。サンドイッチ構造体の比重を算出するためには、サンドイッチ構造体の見かけ体積を算出する。ここで、サンドイッチ構造体の見かけ体積は、サンドイッチ構造体の平板部分を切り出し、外形を測定して見かけ体積を算出することにより求められる。
【００５６】
＜１．平板形状のサンドイッチ構造体の場合＞
サンドイッチ構造体の見かけ比重の算出は、サンドイッチ構造体をカットして、該サンドイッチ構造体の外形をノギスまたはマイクロメーターで測定し、該芯材の見かけの体積Ｖ１を算出する。さらに該芯材の重量Ｗ１を精密天秤で測定し、下記式（５）によって比重を算出する。
芯材の見かけ比重（平板）＝（重量Ｗ１／体積Ｖ１）／水の密度  ：式（５）
水の密度：重量Ｗ１・体積Ｖ１を測定した時の室温と同じ温度の水の密度（ｇ／ｃｍ３）。
【００５７】
＜２．曲面形状のサンドイッチ構造体の場合＞
サンドイッチ構造体が曲面部分のみで形成されており、外形測定からの見かけ体積算出が困難である場合、ＪＩＳ−Ｋ ７１１２（２００６）に記載のＡ法（水中置換法）によって、サンドイッチ構造体の見かけ体積を算出し、見かけ比重を算出する。
【００５８】
サンドイッチ構造体に良好な圧縮特性および軽量性を満足させるためには、比圧縮応力が５ＭＰａ以上であることが好ましく、６ＭＰａ以上であることがさらに好ましく、７ＭＰａ以上であることが最も好ましい。比圧縮応力の上限については特に限定はないが、比圧縮応力が５０ＭＰａ程度であれば、軽量・剛性を発現する上では十分である。
【００５９】
（芯材の比圧縮応力）
本発明のサンドイッチ構造体に良好な機械特性および、薄肉性、軽量性を両立させるためには、サンドイッチ構造体に用いる芯材（Ｉ）も、機械特性および薄肉性、軽量性に優れていなければならない。
【００６０】
本発明のサンドイッチ構造体に用いられる芯材（Ｉ）の比圧縮応力とは、次に説明する試験方法で検証できる。
【００６１】
最大厚みが０．１〜１．８ｍｍである芯材（Ｉ）の平板部分を打ち抜きポンチ（トラスコ中山（株）製“ベルトポンチ  ＰＯ−２９”）で打ち抜いて、外径φ２９ｍｍかつ、サンプル最大厚み０．１〜１．８ｍｍの範囲に該当する円盤状サンプルを得る。
【００６２】
円盤状のサンプル最大厚みが０．３ｍｍ未満の場合には同一のサンプルを複数層積み重ねて０．３ｍｍ以上になるようにした状態で圧縮試験を行う。島状構造の芯材を評価する場合には、芯材を単独で切り出して空隙部分を維持した状態で扱うことが困難であるため、島状構造の形態を維持するように、上下面を両面テープや粘着テープで仮止めしたモデルを作成して評価する。またサンプル最大厚みが０．３ｍｍ以上ある時はサンプル１枚で圧縮試験を行う。圧縮試験ジグには、直径５０ｍｍ×厚み２５ｍｍの円筒形状のジグを用いて、平面部分が試験片の全面に当たるようにして圧縮試験を行う。
【００６３】
圧縮試験の試験条件はクロスヘッド試験速度を１ｍｍ／ｍｉｎにした以外はＪＩＳ−Ｋ ７１８１（２００６）に基づき、引張試験装置“インストロン”（登録商標）５５６５型万能材料試験機（インストロン・ジャパン（株）製）にて圧縮試験を行った。圧縮応力が０．０５ＭＰａ時のひずみを０％として、２５％ひずみ時の圧縮応力を測定し、下記式（６）によって比圧縮応力を算出する。
比圧縮応力＝２５％ひずみ時の圧縮応力／芯材の見かけ比重  ：式（６）。
【００６４】
［芯材の見かけ比重の算出方法］
式（６）に用いられる芯材の比重は、一般的にいう見かけ比重（嵩比重）であり、サンドイッチ内部に存在する空隙部の重量および体積も含まれた比重を指す。芯材の比重を算出するためには、芯材の見かけ体積を算出する。芯材の見かけ体積は、芯材の平板部分を切り出し、外形を測定して見かけ体積を算出する。また、曲面形状を含む芯材で、外形からの体積算出が困難である場合は平板部分を切り出して、外形を測定し見かけ体積を算出する。芯材が島状構造である場合には、芯材を単独で切り出して空隙部分を維持した状態で扱うことが困難であるため、あらかじめ空隙部分の大きさを考慮して島状構造体部分と空隙部分とを図面に書き起こして、必要な見掛け体積を算出する。
【００６５】
芯材の見かけ比重の算出は、芯材をカットして、該芯材の外形をノギスまたはマイクロメーターで測定し、該芯材の見かけの体積Ｖ２を算出する。芯材が島状構造である場合には、芯材を単独で切り出して空隙部分を維持した状態で扱うことが困難であるため、あらかじめ空隙部分の大きさを考慮して島状構造体部分と空隙部分とを図面に書き起こして、必要な見掛け体積を算出する。さらに該芯材の重量Ｗ２を精密天秤で測定し、下記式（７）によって比重を算出する。
芯材の見かけ比重＝（重量Ｗ２／体積Ｖ２）／水の密度  ：式（７）
水の密度：重量Ｗ２・体積Ｖ２を測定した時の室温と同じ温度の水の密度（ｇ／ｃｍ３）。
【００６６】
本発明のサンドイッチ構造体に優れた比圧縮応力を発現するためには、芯材の比圧縮応力が１５ＭＰａ以上であることが好ましく、１８ＭＰａ以上であることがさらに好ましく、２１ＭＰａ以上であることが最も好ましい。比圧縮応力の上限については特に限定はないが、比圧縮応力が１００ＭＰａ程度であれば、軽量・剛性を発現する上では十分である。
【００６７】
（芯材（Ｉ）の厚み）
本発明におけるサンドイッチ構造体の薄肉性を満足させるためには、サンドイッチ構造体に用いられる芯材（Ｉ）の最大厚さも薄肉であることが望ましい。かかる観点から、芯材（Ｉ）の最大厚みは０．１ｍｍ〜１．８ｍｍの範囲が好ましく用いられ、薄肉性の観点から０．１〜１．０ｍｍがさらに好ましく、０．１〜０．７ｍｍが最も好ましい。
【００６８】
ここで芯材（Ｉ）の厚みとは、サンドイッチ構造体の厚み方向の距離のうち、芯材に相当する部分の厚みのことである。例えば、ハニカム構造の場合は該構造の上下面間の距離、図２のｈに例示される距離のことである。島状構造の場合は該島状構造において、サンドイッチ構造体の厚み方向距離、図３のｈに例示される距離のことである。表面と平行方向に貫通した空隙部位を有する構造の場合には、芯材の上下面で規定される距離、例えば図１０のｈに例示される距離のことである。
【００６９】
（サンドイッチ構造体の比重）  
本発明における、サンドイッチ構造体(III)において、剛性と軽量性を両立させるためには、芯材（Ｉ）の比重が、繊維強化材(II)のそれよりも低いことが重要である。芯材（Ｉ）の比重が小さいほど、高い軽量効果が得られる。芯材（Ｉ）の比重が１．５を超えると、サンドイッチ構造体(III)の十分な軽量性が得られないことがある。サンドイッチ構造体の比重は、芯材比重、繊維強化材比重だけでなく、芯材と繊維強化材の重量比でも変動するが、軽量性の観点からサンドイッチ構造体の比重は０．１〜１．５の範囲が好ましく用いられ、０．１〜１．０がさらに好ましく、０．１〜０．７が最も好ましく用いられ、前記比重の範囲にて適宜に選択することが出来る。
【００７０】
サンドイッチ構造体の比重は、上記［サンドイッチ構造の見かけ比重の算出方法］の項で述べた比重の算出方法の他、ＪＩＳ−Ｋ ７１１２（２００６）に記載されるＡ法（水中置換法）、Ｂ法（ピクノメータ−法）、Ｃ法（浮沈法）、Ｄ法（密度勾配法）のいずれかによって測定された比重を用いることが出来る。ここで述べたサンドイッチ構造体の比重は、一般的にいう見かけ比重（嵩比重）であり、サンドイッチ内部に存在する空隙部の重量および体積も含まれた比重を指す。従って、例えばＡ法にてサンドイッチ内部のセル内の空隙部分に水が浸入するような場合はこの方法では測定できない。
【００７１】
その他の比重の測定方法として、上記［サンドイッチ構造の見かけ比重の算出方法］の項で述べたように、サンドイッチ構造体のサンプルの外形をノギスまたはマイクロメーター等で測定し体積Ｖ３を算出し、該サンプルの重量Ｗ３を測定し、下記式（８）によって比重を算出しても良い。
サンドイッチ構造体の比重＝（重量Ｗ３／体積Ｖ３）／水の密度  ：式（８）
水の密度：重量Ｗ３・体積Ｖ３を測定した時の室温と同じ温度の水の密度（ｇ／ｃｍ３）。
【００７２】
（ハニカム形状）
通常、ハニカム構造とは、六角形のセル（小部屋）の集合体（図７（Ａ）に参照）となっているものが一般的である。しかし、本発明のサンドイッチ構造体に用いる芯材のハニカム構造体においては、セル（小部屋）の形は特に限定されず、多角形（３〜１２角形）（図７（Ｃ）に４角形の例が記載）、真円状（図７（Ｂ）に記載）、楕円状、不定形状、オーバー展張形状（ＯＸ）、吊鐘形状（フレキシブル）、バイセテッド、フェザー、ダイヤ（図８（Ｄ））、ヘリンボン（図８（Ｅ））、変形十ガスリ（図８（Ｆ））、扇形（図８（Ｇ））、十ガスリ（図８（Ｈ））、○十（図８（Ｉ））等のいかなるものでも用いることができ、１種類の形でも、複数の形やサイズが混合していても特に限定されない。その中でも、機械強度および量産性を考慮すると、セルの形状が六角形、真円状、楕円状のものが好ましく用いられる。
【００７３】
（島状構造の形状）
本発明のサンドイッチ構造体に用いる芯材の島状構造においては、その島状形状の形は特に限定されず、三角形、正方形、長方形などの多角形（３〜１２角形）形状、真円状（図９（Ｊ）に記載、黒部分が芯材）、楕円状、不定形状、波形状（図３および図４に斜視図を記載）等のいかなるものでも用いることができ、１種類の形でも、複数の形やサイズが混合していても特に限定されない。その中でも、機械強度および量産性を考慮すると、島状形状が正方形状、長方形状、波線状、真円状および三角形状のものが好ましく用いられる。
【００７４】
（表面と平行方向に貫通した空隙部位を有する構造の形状）
本発明のサンドイッチ構造体に用いる芯材の表面と平行方向に貫通した空隙部位を有する構造の芯材の形状においては、その形は特に限定されず、空隙部位が三角形、正方形、長方形などの多角形（３〜１２角形）形状、真円状（図１０（Ｋ）に記載、黒部分が芯材、白部分は空隙）、楕円状、不定形状等のいかなるものでも用いることができ、１種類の形でも、複数の形やサイズが混合していても特に限定されない。その中でも、機械強度および量産性を考慮すると、正方形状、長方形状、真円状および不定形状のうちで山形状のものが好ましく用いられる。山形状とは、例えば芯材に波板形状のものを用いた場合などであり、例えば図１０（Ｌ）に例示するような波長Ｌの波板形状の芯材を用いたときの空隙形状のことである。
【００７５】
本発明のサンドイッチ構造体に用いられるハニカム構造を形成してなる芯材の製造方法は、アルミハニカムやペーパーハニカム、アラミドハニカムと同様に展張方式やコルゲート方式を用いて製造することも出来るが、薄肉性のある芯材を製造することは非常に難しい。
【００７６】
本発明で用いられる芯材（Ｉ）は、シート状のものを打ち抜き加工またはプレス成形加工してなる芯材や、射出成形で製造される芯材が好ましく用いられる。さらに軽量性を達成するためにセル壁厚を小さくする場合、セル壁厚が小さくなるとセルを覆うセル壁が破れやすく、打ち抜き加工時にセルと隣接するセルが繋がる問題が生じる可能性がある。他にも、セル壁厚が薄いと、芯材がうねってしまう等の問題が発生してしまう可能性があるため、ハニカム構造の製造が困難になる場合が起こり得る。したがって、量産性、軽量性の観点からは、射出成形で作製される芯材を用いることが最も好ましい。
【００７７】
（芯材空隙率）
本発明のサンドイッチ構造体に用いられる芯材の空隙率は、下記式（１）〜式（３）のいずれかによって算出される。なお、芯材がハニカム構造を形成してなる場合にあっては、式（１）、芯材が島状構造を形成してなる場合にあっては、式（２）、芯材が表面と平行方向に貫通した空隙部位を有する構造を形成してなる場合にあっては、式（３）を用いる。また、本発明のサンドイッチ構造体に用いられる芯材の空隙率を、下記式（９）によって算出しても良い。
【００７８】
＜空隙率測定方法１＞
空隙率（％）＝（ハニカム構造セル内の総断面積（総体積）／芯材の見かけ断面積（総体積））×１００：式（１）
空隙率（％）＝（１−（島状構造の総断面積／芯材の見かけ断面積））×１００：式（２）
空隙率（％）＝（表面と平行方向に貫通した空隙部位の総断面積／表面と平行方向における芯材の見かけ断面積）×１００：式（３）。
【００７９】
式（１）〜式（３）中の芯材の見かけ断面積とは、ハニカム構造セル内の総断面積にセルを覆うセル壁（隔壁）の総断面積を加算したもの、または、ハニカム構造セル内の総体積にセルを覆うセル壁（隔壁）の総体積を加算したものを指す。
【００８０】
ハニカム構造セルの形状や大きさが厚み方向に変化しない場合は、断面積の比から空隙率が算出されるが、ハニカム構造セルの形状や大きさが厚み方向に変化する場合には、体積比から空隙率を算出する。
【００８１】
ハニカム構造セル内の総断面積、総体積は、どのような測定方法でも特に限定されないが、デジタルマイクロスコープ、デジタルカメラ等でハニカム構造セルを撮影し、画像処理ソフトにてセル内の総面積、総体積を測定する方法等を用いることができる。セル内の総体積は画像処理ソフト用いて、セル内の総面積と厚み方向の断面形状から算出する方法や、またはセルの形状と厚み方向のセル内の断面積から総体積を算出する方法等を用いることができる。
【００８２】
＜空隙率測定方法２＞
空隙率（％）＝（１−γ１／γ２）×１００  ：式（９）
γ１：芯材の見かけ比重
γ２：芯材の真比重。
【００８３】
また、芯材の見かけ比重γ１の算出は、芯材をカットして、該芯材の外形をノギスまたはマイクロメーターで測定し、該芯材の空隙率が０％とした時の見かけの体積Ｖ４を算出する。さらに該芯材の重量Ｗ４を測定し、下記式（１０）によって比重を算出することも出来る。
芯材の見かけ比重γ１＝（重量Ｗ４／体積Ｖ４）／水の密度  ：式（１０）
水の密度：重量Ｗ４・体積Ｖ４を測定した時の室温と同じ温度の水の密度（ｇ／ｃｍ３）。
【００８４】
芯材の真比重γ２は、ＪＩＳ−Ｋ ７１１２（２００６）に記載されるＡ法（水中置換法）、Ｂ法（ピクノメータ−法）、Ｃ法（浮沈法）、Ｄ法（密度勾配法）のいずれかによって測定された比重を用いることが出来る。
【００８５】
本発明のサンドイッチ構造体に用いられる芯材（Ｉ）の空隙率は２０〜９５％が好ましく、軽量性という観点から５０〜９５％がさらに好ましく、７０〜９５％の空隙率であることが最も好ましい。
【００８６】
（セル断面の最大長さ、島状構造の間隔または空隙部位における最大長さ）
本発明のサンドイッチ構造体に用いられる芯材（Ｉ）のセル（小部屋）の大きさ、島状構造の間隔または空隙部位の長さについては、セルサイズ、島状構造の間隔、空隙部位の長さが大きいと、隔壁と隔壁間で強化繊維材が弛んでしまい、サンドイッチ表面に裏写りする等の問題が生じ得る。そのため、セルの最長部分の長さ、島状構造の間隔または空隙部位における最大長さのいずれかが１〜１０ｍｍの範囲であることが好ましく、１〜５ｍｍであることがさらに好ましく、１〜３ｍｍであることが最も好ましく用いられる。ここで述べるセル断面の最長部分の長さとは、セルの中で最も長手方向になる時の長さを示している。例に挙げると、正方形ならば対角線、真円ならば直径、楕円ならば長径がセル断面の最大長さになる。また、島状構造の間隔とは、点在する島状構造体のある任意の島状構造体の端部点から、別の島状構造体までの距離のうちで最も短い距離Ｌのことを意味する。例に挙げると、図３におけるＬ、図９（Ｊ）における距離Ｌが相当する。また、空隙部位の最大長さとは、表面と平行方向に貫通した空隙部位を有する構造における空隙部位の長さにおいて最も長手方向になる時の長さを示している。例に挙げると、図１０（Ｌ）における長さＬが相当する。
【００８７】
（セル壁厚（隔壁）の厚さまたは島状部分の幅（壁の幅）
本発明のサンドイッチ構造体に用いられる芯材（Ｉ）のセル壁厚（隔壁厚）または島状部分の幅については、軽量性、量産性、該サンドイッチ表面の裏写り等の点を考慮すると、各セル（隔壁）または島状部分の幅の少なくとも一部のセル壁厚の厚みまたは島状部分の幅が、０．０５〜１ｍｍであることが好ましく、０．０５〜０．５ｍｍであることがさらに好ましく、０．０５〜０．３ｍｍであることが最も好ましい。またセル壁厚または島状部分の幅は、厚みまたは幅方向に一定の厚みまたは幅であっても、厚みまたは幅が変化していても特に限定されない。該サンドイッチ構造体(III)作製時に加熱プレス成形をする場合があるが、この時に、該芯材（Ｉ）の部分は、加熱・加圧の影響を受けて薄肉化し、セル壁厚または島状部分の幅が拡がる場合もある。この場合は、セル壁厚または島状部分の幅が拡がっていない部分のセル壁厚または島状部分の幅が前記範囲を満足していれば良い。
【００８８】
ここで、島状部分の幅とは、図３のＷや図９のＷで例示されるような、芯材の島状部分を形成する壁部分の幅のことである。また、表面と平行方向に貫通した空隙部位を有する構造の芯材の場合には、図１０（Ｋ）のように、芯材にセルが存在する場合には、そのセル壁厚のことを意味し、図１０（Ｌ）のように、芯材がセルを形成していない場合には、その形状を形成している板の厚みＷのことを意味する。
【００８９】
（セルの断面積）
セル断面の最長部分の長さが長くても、最短部分の長さが短ければ、サンドイッチ表面の裏写りが解消できる。芯材（Ｉ）の少なくとも１個のセル内の面積が２５ｍｍ２以下であれば、サンドイッチ表面の裏写りが解消できるため好ましく、１０ｍｍ２以下がさらに好ましく、５ｍｍ２以下が最も好ましい。
【００９０】
（芯材の材質）
本発明のサンドイッチ構造体に用いられるハニカム構造を形成する芯材（Ｉ）の材質は特に限定されず、金属または非金属のどちらでも用いることが出来る。芯材（Ｉ）の軽量性を考慮すると芯材（Ｉ）の少なくとも一部に、樹脂組成物を用いることが好ましく用いられる。量産性を考慮すると射出成形、押出成形が可能である熱可塑性樹脂組成物からなる芯材（Ｉ）がさらに好ましく用いられる。
【００９１】
本発明のサンドイッチ構造体に用いられる芯材（Ｉ）に好ましく用いられる熱可塑性樹脂組成物の群を例示する。すなわち、ポリエチレンテレフタレート（ＰＥＴ）樹脂、ポリブチレンテレフタレート（ＰＢＴ）樹脂、ポリトリメチレンテレフタレート（ＰＴＴ）樹脂、ポリエチレンナフタレート（ＰＥＮｐ）樹脂、液晶ポリエステル等のポリエステル系樹脂や、ポリエチレン（ＰＥ）樹脂、ポリプロピレン（ＰＰ）樹脂、ポリブチレン樹脂等のポリオレフィン樹脂や、スチレン系樹脂、ウレタン樹脂の他や、ポリオキシメチレン（ＰＯＭ）樹脂、ポリアミド（ＰＡ）樹脂、ポリカーボネート（ＰＣ）樹脂、ポリメチルメタクリレート（ＰＭＭＡ）樹脂、ポリ塩化ビニル（ＰＶＣ）樹脂、ポリフェニレンスルフィド（ＰＰＳ）樹脂、ポリフェニレンエーテル（ＰＰＥ）樹脂、変性ＰＰＥ樹脂、ポリイミド（ＰＩ）樹脂、ポリアミドイミド（ＰＡＩ）樹脂、ポリエーテルイミド（ＰＥＩ）樹脂、ポリスルホン（ＰＳＵ）樹脂、変性ＰＳＵ樹脂、ポリエーテルスルホン（ＰＥＳ）樹脂、ポリケトン（ＰＫ）樹脂、ポリエーテルケトン（ＰＥＫ）樹脂、ポリエーテルエーテルケトン（ＰＥＥＫ）樹脂、ポリエーテルケトンケトン（ＰＥＫＫ）樹脂、ポリアリレート（ＰＡＲ）樹脂、ポリエーテルニトリル（ＰＥＮ）樹脂、フェノール系樹脂、フェノキシ樹脂、ポリテトラフルオロエチレンなどのフッ素系樹脂、これらの共重合体、変性体、および２種類以上ブレンドした樹脂などであってもよい。上記群に例示された熱可塑性樹脂組成物の中でも、繊維強化材(II)との接着性、成形体の強度、耐衝撃性を考慮するとポリオレフィン系樹脂、ポリエステル系樹脂、ポリアミド樹脂等が好ましく用いられ、さらに芯材の軽量性を考慮すると比重が低く、耐熱性に優れているポリプロピレン（ＰＰ）樹脂が最も好ましく用いられる。
【００９２】
上記群に例示された熱可塑性樹脂組成物は、本発明の目的を損なわない範囲で、ガラス繊維、炭素繊維などの繊維強化剤、エラストマーあるいはゴム成分などの耐衝撃性向上剤、他の充填材や添加剤を含有しても良い。これらの例としては、無機充填材、難燃剤、導電性付与剤、結晶核剤、紫外線吸収剤、酸化防止剤、制振剤、抗菌剤、防虫剤、防臭剤、着色防止剤、熱安定剤、離型剤、帯電防止剤、可塑剤、滑剤、着色剤、顔料、染料、発泡剤、制泡剤、あるいは、カップリング剤が挙げられる。
【００９３】
（接着層）
本発明のサンドイッチ構造体に用いられる芯材（Ｉ）と繊維強化材(II)の層間に、接着層が配置されていることが好ましい。中でも、芯材（Ｉ）に、ポリオレフィン系樹脂を用いる場合、サンドイッチ構造体(III)の両面に配置される繊維強化材(II)と芯材（Ｉ）との接着性を高める目的で、芯材（Ｉ）と、繊維強化材(II)との層間に、変性ポリオレフィン系樹脂が配置されていることが好ましい。  変性ポリオレフィン系樹脂における変性による官能基量は、多いほど、接着力を高める観点から好ましい。ポリオレフィン系樹脂の変性方法としては、特に制限はなく、官能基含有化合物のグラフト反応や末端への付加反応、また官能基含有ブロックの共重合などが例示できる。なかでも、二重結合を有する官能基含有化合物の不飽和ポリオレフィンへのグラフト反応による変性技術が、官能基量を高める点でさらに好ましい。
【００９４】
官能基としては、カルボキシル基、酸無水物、水酸基、エポキシ基、アミノ基が好ましく例示できる。なお、官能基量は、酸価、ＯＨ価、エポキシ価、アミン価などを指標として確認することができる。変性ポリオレフィン系樹脂のうち、酸変性ポリオレフィン系樹脂が取扱性、変性の容易性から、最も好ましい。
【００９５】
変性ポリオレフィン系樹脂は、未変性のポリオレフィン系樹脂と混合して使用することができる。取扱いの観点から、酸変性ポリオレフィン系樹脂の配合量としては、２０重量％以上が好ましく、３０〜７０重量％がさらに好ましい。このとき、酸変性ポリオレフィン系樹脂の酸価は、１０以上が好ましく、２０以上がさらに好ましく、３０以上が最も好ましい。
【００９６】
また、芯材（Ｉ）に、ポリアミド系樹脂を用いる場合、サンドイッチ構造体(III)の両面に配置される繊維強化材(II)と芯材（Ｉ）との接着性を高める目的で、芯材（Ｉ）と、繊維強化材(II)との層間に、ポリアミド系樹脂が配置されていることが好ましく、具体的にはポリアミド６、６６、６１０、６１２のいずれも好ましく用いられる。これらは単独で用いることが出来るが、例えばポリアミド６とポリアミド６の同系列のブレンド樹脂やまたは共重合樹脂、異なる系列のポリアミドを複数種類ブレンドした樹脂や共重合した樹脂もさらに好ましく用いられる。
【００９７】
さらに、芯材（Ｉ）に、ポリエステル系樹脂を用いる場合、サンドイッチ構造体(III)の両面に配置される繊維強化材(II)と芯材（Ｉ）との接着性を高める目的で、芯材（Ｉ）と、繊維強化材(II)との層間に、ポリエステル系樹脂が配置されていることが好ましく、前記ポリエステル樹脂は単独または２種以上のポリエステル樹脂からなり、少なくとも１種のポリエステル樹脂が芳香環型または脂環型の環式ジカルボン酸と次の一般式（ｉ）
ＨＯ−Ｒ−ＯＨ  （ｉ）
（式中、ＲはＣｎＨ２ｎ（ｎ＝２〜１０の整数）で表される直鎖または分岐鎖を持つアルキレン基、またはＣ２ｎＨ４ｎＯｎ（ｎは１以上の整数）で表される直鎖アルキレンオキシド基を表す）で示されるジオールからなるハードセグメントと、芳香環型または炭素数２〜１０のアルキレンジカルボン酸と、上記一般式（ｉ）で示されるジオールのうちＲが直鎖アルキレンオキシドであるジオールからなるソフトセグメントからなり前記ハードセグメントは５０〜８０重量％含有されている共重合ポリエステルがより好ましく用いられる。
【００９８】
（接着層の態様）
本発明のサンドイッチ構造体（III）を形成する芯材（I）と繊維強化材（II）との好ましい接合形態を図６に例示する。図６は、芯材１１と繊維強化材１２の層間に位置する接着樹脂層１４を形成している接着樹脂が、繊維強化材１２を構成する多数の強化繊維１５の間隙に含浸された構造となっている。この接着樹脂の最大含浸長さ１８は、１０μｍ以上であることが好ましく、１５μｍ以上であることがより好ましい。
【００９９】
（強化繊維（Ａ）について）
本発明の繊維強化材(II)において使用される強化繊維（Ａ）の群を例示する。すなわち、アルミニウム繊維、黄銅繊維、ステンレス繊維などの金属繊維、ガラス繊維、ポリアクリロニトリル系、レーヨン系、リグニン系、ピッチ系の炭素繊維や黒鉛繊維、芳香族ポリアミド繊維、ポリアラミド繊維、ＰＢＯ繊維、ポリフェニレンスルフィド繊維、ポリエステル繊維、アクリル繊維、ナイロン繊維、ポリエチレン繊維などの有機繊維、および、シリコンカーバイト繊維、シリコンナイトライド繊維、アルミナ繊維、炭化珪素繊維、ボロン繊維などがある。これらは、単独または２種以上併用して用いられる。これらの繊維素材は、表面処理が施されているものであっても良い。表面処理としては、金属の被着処理、カップリング剤による処理、サイジング剤による処理、添加剤の付着処理などが挙げられる。
【０１００】
（マトリクス樹脂（Ｂ）について）
繊維強化材(II)のマトリックス樹脂（Ｂ）としては、後述する熱硬化性樹脂の群から選択される熱硬化性樹脂、または、後述する熱可塑性樹脂の群から選択される熱可塑性樹脂を用いることができる。
【０１０１】
本発明のサンドイッチ構造体（III）に使用される熱硬化性樹脂の群を例示する。すなわち、不飽和ポリエステル樹脂、ビニルエステル樹脂、エポキシ樹脂、フェノール（レゾール型）樹脂、ユリア・メラミン樹脂、ポリイミド樹脂などを好ましく用いることができる。これらの共重合体、変性体、および／または、これらの２種以上をブレンドした樹脂などを適用しても良い。  
【０１０２】
次に、本発明のサンドイッチ構造体（ＩＩＩ）に使用される熱可塑性樹脂の群を例示する。すなわち、ポリエチレンテレフタレート（ＰＥＴ）樹脂、ポリブチレンテレフタレート（ＰＢＴ）樹脂、ポリトリメチレンテレフタレート（ＰＴＴ）樹脂、ポリエチレンナフタレート（ＰＥＮｐ）樹脂、液晶ポリエステル等のポリエステル系樹脂や、ポリエチレン（ＰＥ）樹脂、ポリプロピレン（ＰＰ）樹脂、ポリブチレン樹脂等のポリオレフィン樹脂や、スチレン系樹脂、ウレタン樹脂の他や、ポリオキシメチレン（ＰＯＭ）樹脂、ポリアミド（ＰＡ）樹脂、ポリカーボネート（ＰＣ）樹脂、ポリメチルメタクリレート（ＰＭＭＡ）樹脂、ポリ塩化ビニル（ＰＶＣ）樹脂、ポリフェニレンスルフィド（ＰＰＳ）樹脂、ポリフェニレンエーテル（ＰＰＥ）樹脂、変性ＰＰＥ樹脂、ポリイミド（ＰＩ）樹脂、ポリアミドイミド（ＰＡＩ）樹脂、ポリエーテルイミド（ＰＥＩ）樹脂、ポリスルホン（ＰＳＵ）樹脂、変性ＰＳＵ樹脂、ポリエーテルスルホン（ＰＥＳ）樹脂、ポリケトン（ＰＫ）樹脂、ポリエーテルケトン（ＰＥＫ）樹脂、ポリエーテルエーテルケトン（ＰＥＥＫ）樹脂、ポリエーテルケトンケトン（ＰＥＫＫ）樹脂、ポリアリレート（ＰＡＲ）樹脂、ポリエーテルニトリル（ＰＥＮ）樹脂、フェノール系樹脂、フェノキシ樹脂、ポリテトラフルオロエチレンなどのフッ素系樹脂、これらの共重合体、変性体、および２種類以上ブレンドした樹脂などであってもよい。とりわけ、耐熱性、耐薬品性の観点からは、ＰＰＳ樹脂が、成形体外観、寸法安定性の観点からは、ポリカーボネート樹脂やスチレン系樹脂が、成形体の強度、耐衝撃性の観点からは、ポリアミド樹脂がより好ましく用いられる。
【０１０３】
上記群に例示された熱硬化性樹脂および熱可塑性樹脂は、本発明の目的を損なわない範囲で、エラストマーあるいはゴム成分などの耐衝撃性向上剤、他の充填材や添加剤を含有しても良い。これらの例としては、無機充填材、難燃剤、導電性付与剤、結晶核剤、紫外線吸収剤、酸化防止剤、制振剤、抗菌剤、防虫剤、防臭剤、着色防止剤、熱安定剤、離型剤、帯電防止剤、可塑剤、滑剤、着色剤、顔料、染料、発泡剤、制泡剤、あるいは、カップリング剤が挙げられる。
【０１０４】
上記群に例示した熱硬化樹脂及び熱可塑樹脂の中でも、サンドイッチ構造体(III)の剛性、強度、耐熱性などの特性や、成形用材料であるプリプレグの取扱の観点から、熱硬化性樹脂を用いるのが好ましく、特に、エポキシ樹脂は、成形体の力学特性や、耐熱性の観点から最も好ましい。エポキシ樹脂は、その優れた力学特性を発現するために、使用する樹脂の主成分として含まれるのが好ましく、具体的には、樹脂組成物当たり６０重量％以上含まれることが好ましく、さらに、難燃剤を配合すると、電気・電子機器用途で求められる難燃性を付与することができる。
【０１０５】
（サンドイッチ構造体の曲率半径、および成形）
図１に示されるように、本発明の成形体３は、サンドイッチ構造体(III)を第１の部材１とし、第１の部材１に接合される第２の部材２とからなる。成形体３の複雑な形状と、量産性、生産性を両立する目的で、第１の部材１であるサンドイッチ構造体(III)は、面形状であり、第２の部材２は、厚み方向に対して形状変化を有している。本発明のサンドイッチ構造体(III)は最大厚みが０．３〜２．０ｍｍの範囲である面形状である。
【０１０６】
面形状とは、図１の一体化成形体３に代表されるように、その投影面積の過半部分が、平面形状もしくは、なだらかな曲面形状を意味する。例えば、剛性を高める等の目的で曲率半径が１０００ｍ以内の曲面を形成していてもよく、これらの曲面は、断続的、間欠的に、成形体３の一つの面内に、複数個存在していてもよい。これらの面内に、剛性を高めることや、形状に自由度を出すこと等の目的で曲率半径が３ｍｍ以上の絞り（曲面部）が形成されていてもよい。
【０１０７】
面形状は、これら複数の面形状からなる、全体が三次元の形態を呈していてもよい。
【０１０８】
一方、第２の部材２は、第１の部材１に対し、成形体３に複雑な形状を付与する目的で、一体化される。複雑な形状とは、縦、横、高さの各方向に厚み変化を伴う形状を意味し、構造上の機構部分や、デザイン上の幾何学形状部分、さらには意図的に形成した突起、凹みなども含む。図１の第２の部材２に代表される、枠体（フレーム）部、立ち壁部、ヒンジ部、ボスリブ部などがこれに相当する。第２の部材２は、第１の部材１よりも比較的量産性、生産性に優れた方法にて製造されることが好ましい。
【０１０９】
第２の部材２としては、特に制限されず、前述した熱硬化性樹脂の群から選択される熱硬化性樹脂、または、前述の熱可塑性樹脂の群から選択される熱可塑性樹脂、セメント、コンクリート、あるいは、それらの繊維強化品、木材、金属材料、紙材料などの公知のものが好ましく用いられる。成形性の観点から、熱可塑性樹脂が、力学特性を高める目的で、繊維強化熱可塑性樹脂が、また、軽量性には劣るものの成形体の力学特性をさらに高める目的で、金属材料が好ましく用いられる。とりわけ、不連続の強化繊維を熱可塑性樹脂中に均一に分散させた熱可塑性樹脂組成物を用いることが、量産性、成形性と、軽量性、力学特性が両立でき特に好ましい。この場合の強化繊維の配合比率としては、強化繊維が炭素繊維のとき、成形性、強度、軽量性とのバランスの観点から、熱可塑性樹脂組成物に対して、５〜７５重量％が好ましく、１５〜６５重量％がより好ましい。
【０１１０】
本発明の成形体３は、第１の部材１を主材として用いることが好ましい。成形体３の投影面積の５０％以上が、第１の部材１で占有されていることが好ましく、投影面積の７０％以上が、第１の部材１で占有されていることがより好ましい。
【０１１１】
本発明の成形体３において、第１の部材１と第２の部材２とを接合し、一体化する際に、両者の間に、優れた接着性が存在していることが好ましい。従って、第１の部材１と第２の部材２との接合界面に、接着層が介在されていることが好ましい。接着層としては、アクリル系、エポキシ系、スチレン系などの良く知られている接着剤を用い、第１の部材と第２の部材とは独立した接着層を形成することができる。また、一体化の生産性をより高めるには、第１の部材の最表層に、熱可塑性樹脂層を設けることが好ましい。
【０１１２】
特に、第１の部材１のマトリックス樹脂（Ｂ）に熱硬化性樹脂（例えば、エポキシ樹脂）を用い、第２の部材２に熱可塑性樹脂組成物を適用する場合には、第１の部材１の最外層に第２の部材２を構成する熱可塑性樹脂と親和性の良い熱可塑性樹脂層を設けることで、第１の部材１と第２の部材２との接合界面を熱可塑性樹脂同士とし、熱融着することができる。この場合、接合界面に、別途、接着剤層を設ける必要がなくなる。
【０１１３】
第１の部材１の最外層に設ける接着層を第２の部材２の熱可塑性樹脂と同材質にすれば、接合強度を高めることも可能である。第１の部材１の最外層に設ける樹脂は、同一樹脂でなくとも相溶性が良いものであれば特に限定されるものではなく、第２の部材２を構成する熱可塑性樹脂の種類によって最適なものを選定することが好ましい。
【０１１４】
第１の部材１の被接着面を形成する繊維強化材(II)において、マトリックス樹脂（Ｂ）として熱硬化性樹脂（例えば、エポキシ樹脂）を使用した場合には、接着層の熱可塑性樹脂は、マトリックス樹脂（Ｂ）との界面において、凸凹形状を有して接合されていることが好ましい。とりわけ、連続した強化繊維（Ａ）のうち、多数本の強化繊維が、熱可塑性樹脂から形成される接着層に埋包される接合形態を形成する場合に、優れた接着強度が得られる。
【０１１５】
本発明のサンドイッチ構造体、および、これを用いてなる成形体の好ましい用途群を例示すると、以下のようになる。
【０１１６】
＜電気・電子機器＞
本発明のサンドイッチ構造体、および、これを用いてなる成形体は、例えば、各種ギヤー、各種ケース、センサー、ＬＥＤランプ、コネクター、ソケット、抵抗器、リレーケース、スイッチ、コイルボビン、コンデンサー、光ピックアップ、発振子、各種端子板、変成器、プラグ、プリント配線板、チューナー、スピーカー、マイクロフォン、ヘッドフォン、小型モーター、磁気ヘッドベース、パワーモジュール、半導体、ディスプレー、ＦＤＤキャリッジ、シャーシ、ＨＤＤ、ＭＯ、モーターブラッシュホルダー、パラボラアンテナ、ノートパソコン、携帯電話、デジタルスチルカメラ、ＰＤＡ、ポータブルＭＤ、液晶ディスプレ−、プラズマディスプレー等の電気・電子機器製品、またはその部品、部材、筐体に好ましく用いられる。
【０１１７】
＜オフィスオートメーション機器＞
また、本発明のサンドイッチ構造体、および、これを用いてなる成形体は、例えば、電話、ファクシミリ、コピー機、タイプライター、ワードプロセッサー等の事務製品、またはその部材および筐体に好ましく用いられる。
【０１１８】
＜家電機器＞
また、本発明のサンドイッチ構造体、および、これを用いてなる成形体は、筐体、ＶＴＲ、コピー機、テレビ、アイロン、ヘアードライヤー、炊飯器、電子レンジ、音響機器、掃除機、トイレタリー用品、レーザーディスク、コンパクトディスク、照明、冷蔵庫、エアコン等の家電製品、またはその部材および筐体に好ましく用いられる。
【０１１９】
＜医療機器＞
また、本発明のサンドイッチ構造体、および、これを用いてなる成形体は、Ｘ線カセッテなどの医療機器製品またはその部品および部材に好ましく用いられる。
【０１２０】
＜自動車部品＞
また、本発明のサンドイッチ構造体、および、これを用いてなる成形体は、モーター部品、オルタネーターターミナル、オルタネーターコネクター、ＩＣレギュレーター、ライトディヤー用ポテンショメーターベース、サスペンション部品、排気ガスバルブなどの各種バルブ、燃料関係、排気系または吸気系各種パイプ、エアーインテークノズルスノーケル、エアクリーナーボックス、レゾネーター、インテークマニホールド、スタビライザー、各種アーム、各種フレーム、各種ヒンジ、各種軸受、燃料ポンプ、ガソリンタンク、ＣＮＧタンク、エンジン冷却水ジョイント、キャブレターメインボディー、キャブレタースペーサー、排気ガスセンサー、冷却水センサー、油温センサー、ブレーキパットウェアーセンサー、スロットルポジションセンサー、クランクシャフトポジションセンサー、エアーフローメーター、ブレーキバット磨耗センサー、エアコン用サーモスタットベース、暖房温風フローコントロールバルブ、ラジエーターモーター用ブラッシュホルダー、ウォーターポンプインペラー、タービンべイン、ワイパーモーター関係部品、ディストリビュター、スタータースィッチ、スターターリレー、トランスミッション用ワイヤーハーネス、ウィンドウオッシャーノズル、エアコンパネルスィッチ基板、燃料関係電磁気弁用コイル、ヒューズ用コネクター、バッテリートレイ、ＡＴブラケット、ヘッドランプサポート、ペダルハウジング、ハンドル、ドアビーム、プロテクター、シャーシ、バルクヘッド、フレーム、サブフレーム、アームレスト、ホーンターミナル、ステップモーターローター、ランプソケット、ランプリフレクター、ランプハウジング、ブレーキピストン、ノイズシールド、ラジエターサポート、スペアタイヤカバー、シートシェル、ソレノイドボビン、エンジンオイルフィルター、点火装置ケース、アンダーカバー、スカッフプレート、ピラートリム、プロペラシャフト、ドライブシャフト、ホイール、ホイールカバー、フェンダー、ドアミラー、ルームミラー、フェイシャー、バンパー、バンパービーム、ボンネット、トランクフード、エアロパーツ、プラットフォーム、カウルルーバー、ルーフ、インストルメントパネル、スポイラーおよび各種モジュール等の二輪車を含む自動車部品、または自動車部材および外板に好ましく用いられる。
【０１２１】
＜航空機部品＞
また、本発明のサンドイッチ構造体、および、これを用いてなる成形体は、ランディングギアポッド、ウィングレット、スポイラー、エッジ、ラダー、エレベーター、フェイリング、リブ等の航空機部品、または部材および外板に好ましく用いられる。
【０１２２】
＜建材＞
また、本発明のサンドイッチ構造体、および、これを用いてなる成形体は、防音パネル、断熱パネルに挙げられるパネル等の建材用部材または部品に好ましく用いられる。
【０１２３】
＜その他＞
さらに、本発明のサンドイッチ構造体、および、これを用いてなる成形体は、各種ラケット、ゴルフクラブシャフト、ヨット、ボード、スキー用品、釣り竿、自転車などのスポーツ関連部品、部材および人工衛星関連部品、パチンコ、スロットマシン、ゲーム機などの遊技または娯楽製品部品、部材および筐体、顕微鏡、双眼鏡、カメラ、時計などの光学機器、精密機械関連部品、部材および筐体等に好ましく用いられる。
【０１２４】
すなわち、本発明に係るサンドイッチ構造体からなる面板と、フレーム部分が一体化された成形体は、上記電気・電子機器、オフィスオートメーション機器、家電機器、医療機器、自動車部品、航空機部品、または建材等に用いられることが好ましい。また、これらの中でも、軽量かつ高剛性が要求される、パソコン、ディスプレー、携帯電話、携帯情報端末などの電気・電子機器、オフィスオートメーション機器、家電機器、または医療機器の用途で好ましく用いられる。
【０１２５】
さらに、上記用途の中でも、平面部が多い電子機器筐体の天面（天板）に、本発明に係るサンドイッチ構造体が用いられると、薄肉、軽量、高剛性の特徴を十分に発揮できるという点で好ましい。従って、本発明に係るサンドイッチ構造体からなる天面と、熱可塑性樹脂からなるフレーム部分とを有する成形体は、前記天面と前記フレーム部分とが一体化された電子機器筐体に好ましく用いられ、中でも、前記サンドイッチ構造体と、前記フレーム部分とが熱可塑性樹脂層を介して一体化された電子機器筐体により好ましく用いられる。
【０１２６】
以下、実施例に基づき、本発明をさらに詳細かつ具体的に説明する。なお、実施例中に示される配合割合（％）は、別途特定している場合を除き、全て重量％に基づく値である。
【０１２７】
実施例において用いられている対象物の評価方法は、次の通りである。
【実施例】
【０１２８】
以下に、本発明の実施の態様を具体的に説明するが、本発明はこれに限定されるものではない。
【０１２９】
（測定方法）
（１）比圧縮応力の測定
所定のサイズ（厚み０．３〜２ｍｍ）のサンドイッチ構造体を打ち抜きポンチで打ち抜いてφ２９ｍｍの円盤状サンプルを得た。
【０１３０】
得られたサンプル１枚を、クロスヘッド試験速度を１ｍｍ／ｍｉｎにした以外はＪＩＳ−Ｋ ７１８１（２００６）に基づき、引張試験装置にて、圧縮応力０．０５ＭＰａ時のクロスヘッド変位を０％ひずみとして、２５％ひずみ時の圧縮強度を測定し、下記式（９）でサンドイッチ構造体(III)の比圧縮応力、下記式（１０）で芯材（Ｉ）の比圧縮応力を測定した。
【０１３１】
（イ）サンドイッチ構造体(III)の比圧縮応力
比圧縮応力＝２５％ひずみ時の圧縮応力／サンドイッチ構造体の見かけ比重  ：式（１１）
（ロ）芯材（Ｉ）の比圧縮応力
比圧縮応力＝２５％ひずみ時の圧縮応力／芯材の見かけ比重  ：式（１２）。
【０１３２】
（２）最大厚み
芯材またはハニカム形状の芯材が含まれるサンドイッチ構造体で、最も厚みの大きい部分をマイクロメーターにて測定した。
【０１３３】
（３）比重測定（見かけ比重）
芯材またはサンドイッチ構造体の見かけ比重は、サンプルをカットして、該サンプルの外形をノギスまたはマイクロメーター等で測定し体積Ｖ５を算出する。さらに該サンプルの重量Ｗ５を測定し、下記式（１３）によって比重を算出することも出来る。
比重＝（重量Ｗ５／体積Ｖ５）／水の密度  ：式（１３）
水の密度：重量Ｗ５・体積Ｖ５を測定した時の室温と同じ温度の水の密度（ｇ／ｃｍ３）。
【０１３４】
（４）セル断面形状
目視にて芯材のセルの断面形状を判定した。
【０１３５】
（５）空隙率
芯材の空隙率の測定は、下記式（１４）より算出した。
【０１３６】
空隙率（％）＝（１−γ１／γ２）×１００  ：式（１４）
γ１：芯材の見かけ比重
γ２：芯材の真比重
なお芯材の真比重はＪＩＳ−Ｋ ７１１２（２００６）の水中置換法に準じて測定した。
【０１３７】
（６）セル断面の最大長さ、島状構造の間隔または空隙部位における最大長さ
デジタルマイクロスコープ（光学顕微鏡）を用いて、芯材中に含まれる１つのコア空隙部の最長部分を測定した。
【０１３８】
（７）セル壁厚、島状構造の幅の測定
デジタルマイクロスコープ（光学顕微鏡）を用いて、１つのコアを覆うセル壁（隔壁）の交点間以外の部分のセル壁厚（隔壁厚）を測定した。島状構造についてはその幅をそのまま測定した。
【０１３９】
（８）セルの断面積
デジタルマイクロスコープ（光学顕微鏡）を用いて、芯材中に含まれる１つのコアの空隙断面積を測定した。
【０１４０】
（９）最大含浸長さ
サンドイッチ板を切断後、断面を研磨してサンドイッチ構造体断面を光学顕微鏡（×４００倍）にて
断面観察し、図６に記載の最大含浸長さ１８に相当する部分を測定した。
【０１４１】
（１０）総合判定
本発明のサンドイッチ構造体を薄肉性、機械特性の観点から下記基準によって判定した。
［薄肉性］
サンドイッチ構造体の最大厚みが２ｍｍ以下：○
サンドイッチ構造体の最大厚みが２ｍｍより厚い：×
［機械特性］
＜サンドイッチ構造体＞
比圧縮応力（２５％ひずみ時）が５ＭＰａ以上：○
比圧縮応力（２５％ひずみ時）が５ＭＰａ未満：×
＜芯材＞
比圧縮応力（２５％ひずみ時）が１５ＭＰａ以上：○
比圧縮応力（２５％ひずみ時）が１５ＭＰａ未満：×。
【０１４２】
（参考例１）
実施例に用いた接着層の作製方法を下記した。
【０１４３】
［参考例１−１］
酸変性ポリプロピレン系樹脂（“ユーメックス１０１０”酸価約５２、融点１４２℃、三洋化成（株）製）３０重量％と、ポリプロピレン樹脂（“Ｊ２２９Ｅ”、融点１５５℃、三井化学（株）製）７０重量％とを、日本製鋼所（株）製２軸押出機（ＴＥＸ−３０α）を用い、２００℃で溶融混練したペレットを、１５０×１５０ｍｍのサイズ、目付４５ｇ／ｍ２のフィルム（Ｆ−１）に加工した。
【０１４４】
［参考例１−２］
ポリアミド樹脂（“ＣＭ８０００”、４元共重合ポリアミド６／６６／６１０／１２、融点１３０℃、東レ（株）製）のペレットを、１５０×１５０ｍｍのサイズ、目付５０ｇ／ｍ２のフィルム（Ｆ−２）に加工した。
【０１４５】
［参考例１−３］
ポリエステル系ホットメルト接着剤（“ケミットＲ２４８”、東レファインケミカル（株）製）を１５０×１５０ｍｍのサイズ、目付４５ｇ／ｍ２のフィルム（Ｆ−３）に加工した。
【０１４６】
（参考例２）
実施例、比較例において用いた芯材（ａ）〜（ｅ）について下に記載する。
【０１４７】
芯材（ａ）：ポリプロピレン樹脂“プライムポリプロＪ８３０ＨＶ”（プライムポリマー（株）製）を射出成形して１５０×１５０ｍｍ、厚み１ｍｍのハニカム構造を形成する芯材を得た。射出成形は、日本製鋼所（株）製Ｊ３５０ＥＩＩＩ射出成形機を用いて行い、射出成形温度は２２０℃、金型温度７０℃とした。セル形状は図７（Ａ）に記載したような正六角形でセル壁厚（最薄部）は０．３ｍｍ、空隙率８０％、セルサイズ３．２ｍｍ、芯材の比重は０．１８であった。
【０１４８】
芯材（ｂ）：ポリアミド樹脂“アミランＣＭ１００１（東レ（株）製）”を射出成形して、１５０×１５０ｍｍ、厚み０．５ｍｍであるポリアミドシートを得た。射出成形は、日本製鋼所（株）製Ｊ１５０ＥＩＩ射出成形機を用いて行い、射出成形温度は２６０℃、金型温度８０℃とした。さらに得られたポリアミドシートを図７（Ｂ）記載の６０°千鳥配列と同様になるようにセンターピッチ４ｍｍ、セル壁厚（最薄部）が１ｍｍで、セル断面の最大長さが３ｍｍ（外径３ｍｍ）になるように打ち抜きポンチ（トラスコ中山（株）製“ベルトポンチＰＯ−３”“）で打ち抜いてポリアミド製パンチングシートを得た。芯材の空隙率５１％、芯材の比重は０．５６であった。
【０１４９】
芯材（ｃ）：ポリエステル樹脂“トレコン１４０１Ｘ３１（東レ（株）製）”を射出成形して１５０×１５０ｍｍ、最大厚み１．２ｍｍのハニカム構造を形成する芯材を得た。射出成形は、日本製鋼所（株）製Ｊ３５０ＥＩＩＩ射出成形機を用いて行い、射出成形温度は２５０℃、金型温度８０℃とした。セル形状は図７（Ｃ）に記載したような正方形（４．５ｍｍ角）で、セル壁厚（最薄部）は０．９ｍｍ、空隙率６９．４％、芯材の比重は０．４１であった。
【０１５０】
芯材（ｄ）：ポリプロピレン樹脂“プライムポリプロＪ８３０ＨＶ（プライムポリマー（株）製）”を射出成形して１５０×１５０ｍｍ、厚み１ｍｍであるポリプロピレンシートを得た。射出成形は、日本製鋼所（株）製Ｊ１５０ＥＩＩ射出成形機を用いて行い、射出成形温度は２２０℃、金型温度７０℃とした。芯材の比重は０．９１であった。
【０１５１】
芯材（ｅ）：アラミドハニカム“アラミドハニカムＳＡＨ−１／８−１．８、厚み１２ｍｍ（昭和飛行機（株）製）”を１５０×１５０ｍｍにカットした。芯材の比重は０．０２９、セル形状は六角形、空隙率は８８％であった。
【０１５２】
芯材（ｇ）：ポリプロピレン樹脂“プライムポリプロＪ８３０ＨＶ”（プライムポリマー（株）製）をプレス成形して、厚み１ｍｍのフィルムを得た。これを打ち抜き加工し、直径３ｍｍの円板状プレートを作成した。この円板状プレートを、プレス成形時に３ｍｍの間隔となるように、図９（Ｊ）のように配置して芯材とした。
【０１５３】
芯材（ｈ）：ポリプロピレン樹脂“プライムポリプロＪ８３０ＨＶ”（プライムポリマー（株）製）をプレス成形して、波長Ｌが３ｍｍ、厚みｈが２ｍｍ、幅Ｗが１ｍｍの波形状フィルムを得た。
【０１５４】
芯材（ｉ）：ポリプロピレン樹脂“プライムポリプロＪ８３０ＨＶ”（プライムポリマー（株）製）をプレス成形して、厚み０．５ｍｍのフィルムを得た。このポリプロピレン樹脂フィルム上に、直径３ｍｍの円筒状のテフロン（登録商標）製スペーサーを並列して並べ、さらに上からもう一枚のポリプロピレン樹脂フィルムを重ね、プレス成形した。プレス成形後にテフロン（登録商標）製のスペーサーを引き抜いて、図１０の３８に示すような芯材を得た。
【０１５５】
芯材（ｊ）：芯材（ｈ）（Ｗが１ｍｍの波形状のフィルム）を幅１ｍｍとなるようにカットし、図３の６に示されるような波形状の島状構造体を作成した。
【０１５６】
芯材（ｋ）：エポキシ樹脂（熱硬化性樹脂）が、一方向に配列された炭素繊維群に含浸されたプリプレグ（東レ（株）製“トレカ（登録商標）”プリプレグＰ３０５２Ｓ−１２、東レ（株）製“トレカ（登録商標）”Ｔ７００Ｓ使用、炭素繊維含量：６７ｗｔ％、繊維重さ：１２５ｇ／ｍ２）を２００×２００ｍｍのサイズで８枚切り出した。これらのシートを用い、繊維方向を基準に０度／９０度／９０度／０度／０度／９０度／９０度／０度となるように、順次積層した。次に、離型フィルムとして、東レデュポン（株）製“テドラー（登録商標）”フィルムを、積層体の上下に配置して、ＳＵＳ製のプレス成形用の波形状金型にセットし、１５０℃で３０分間１ＭＰａの面圧をかけてエポキシ樹脂を硬化させて、波長３ｍｍ、厚さ１ｍｍの波形状の炭素繊維強化複合材料を得た。この波形状の炭素繊維複合材料を幅１ｍｍとなるようにカットし、図３の６に示されるような波形状の島状構造体を作成した。
【０１５７】
（実施例１）
エポキシ樹脂（熱硬化性樹脂）が、一方向に配列された炭素繊維群に含浸されたプリプレグ（東レ（株）製“トレカ（登録商標）”プリプレグＰ３０５２Ｓ−１２、東レ（株）製“トレカ（登録商標）”Ｔ７００Ｓ使用、炭素繊維含量：６７ｗｔ％、繊維重さ：１２５ｇ／ｍ２）から、所定の形状となるように、１５０×１５０ｍｍのサイズで、プリプレグシートを４枚切り出した。これらのシートを用い、繊維方向を基準に、０度／９０度／フィルム（Ｆ−１）／芯材（ａ）／フィルム（Ｆ−１）／９０度／０度／フィルム（Ｆ−２）となるように、順次積層したものを準備した。
【０１５８】
次に、離型フィルムとして、東レデュポン（株）製“テドラー（登録商標）”フィルムを、積層体の上下に配置して、ＳＵＳ製のプレス成形用の平板にセットし、１４５℃で１０分間、次いで１３０℃で２０分間、０．０２ＭＰａの面圧をかけて、エポキシ樹脂を硬化させた。硬化終了後、室温で冷却した後、離型フィルムを除去して、サンドイッチ板を成形した。このサンドイッチ板から、所定サイズ（１１０（繊維方向）×１４０ｍｍ（繊維に直角方向）の天板１）を切り出し、サンドイッチ構造体（ａ）とした。
【０１５９】
サンドイッチ構造体（ａ）の厚みは、１．４８ｍｍとなり、かつ、成形時の加熱、加圧の影響で、芯材（ａ）が、０．９８ｍｍに薄肉化し、サンドイッチ構造体（ａ）の比重は０．６３であった。さらに芯材（ａ）およびサンドイッチ構造体（ａ）の、比圧縮応力の評価を行った結果、芯材（ａ）の比圧縮応力は２５．０ＭＰａ、サンドイッチ構造体の比圧縮応力は８ＭＰａであった。
【０１６０】
サンドイッチ構造体（ａ）の、芯材（ａ）と繊維強化材との接合部分を切り出し、光学顕微鏡で断面を観察したところ、図６に示されるようにフィルム（Ｆ−１）を構成する熱可塑性樹脂が、繊維強化材の中でコントラストの異なる領域として観察された。この変性ポリオレフィン樹脂層の領域が、強化繊維束の厚み方向に含浸しており、最大含浸長さ１８は、２０μｍであることが分かった。
【０１６１】
得られたサンドイッチ構造体（ａ）を、射出成形金型にインサートし、長繊維ペレット（東レ（株）製ＴＬＰ１１４６Ｓ、炭素繊維含量２０重量％、ポリアミド樹脂マトリックス）を用いて、サンドイッチ構造体（ａ）の外周に、ボスリブ部４、ヒンジ部５を有するフレームとして第２の部材２を形成するように、アウトサート射出成形を行った。射出成形は、日本製鋼所（株）製Ｊ３５０ＥＩＩＩ射出成形機を用いて行い、シリンダー温度は２８０℃とした。得られた成形体は、少なくとも前記フィルム（Ｆ−２）を配置した部分で、約５ｍｍのオーバーラップ長で接合しており、強固に一体化していた。
【０１６２】
（実施例２）
サンドイッチ積層板の積層構成を、０度／９０度／フィルム（Ｆ−２）／芯材（ｂ）／フィルム（Ｆ−２）／９０度／０度／フィルム（Ｆ−２）となるように積層した以外は、実施例１と同様に成形しサンドイッチ構造体（ｂ）を得た。
【０１６３】
得られたサンドイッチ構造体（ｂ）の厚みは、０．９６ｍｍとなり、かつ、成形時の加熱、加圧の影響で、芯材（ｂ）が、０．４８ｍｍに薄肉化し、サンドイッチ構造体（ｂ）の比重は１．０７であった。さらに芯材（ｂ）およびサンドイッチ構造体（ｂ）の、比圧縮応力の評価を行った結果、芯材（ｂ）の比圧縮応力は１１．０ＭＰａ、サンドイッチ構造体（ｂ）の比圧縮応力は６．３ＭＰａであった。
【０１６４】
このサンドイッチ構造体（ｂ）の、芯材（ｂ）と繊維強化材との接合部分を切り出し、光学顕微鏡で断面を観察したところ、図６に示されるようにフィルム（Ｆ−２）を構成する熱可塑性樹脂が、繊維強化材の中でコントラストの異なる領域として観察された。この変性ポリオレフィン樹脂層の領域が、強化繊維束の厚み方向に含浸しており、最大含浸長さ１８は、２５μｍであることが分かった。
【０１６５】
サンドイッチ構造体（ａ）をサンドイッチ構造体（ｂ）にした他は、実施例１と同様にアウトサート成形して成形体（ｂ）を作製したところ、サンドイッチ構造体（ｂ）と第２の部材２は強固に一体化していた。
【０１６６】
（実施例３）
サンドイッチ積層板の積層構成を、０度／９０度／フィルム（Ｆ−３）／芯材（ｃ）／フィルム（Ｆ−３）／９０度／０度／フィルム（Ｆ−２）となるように積層した以外は、実施例１と同様に成形しサンドイッチ構造体（ｃ）を得た。
【０１６７】
得られたサンドイッチ構造体（ｃ）の厚みは、１．６５ｍｍとなり、かつ、成形時の加熱、加圧の影響で、芯材（ｃ）が、１．１６ｍｍに薄肉化し、サンドイッチ構造体（ｃ）の比重は０．７２であった。さらに芯材（ｃ）およびサンドイッチ構造体（ｃ）の、比圧縮応力の評価を行った結果、芯材（ｃ）の比圧縮応力は１４．１ＭＰａ、サンドイッチ構造体の比圧縮応力は７．８ＭＰａであった。
【０１６８】
このサンドイッチ構造体（ｃ）の、芯材（ｃ）と繊維強化材との接合部分を切り出し、光学顕微鏡で断面を観察したところ、図６に示されるようにフィルム（Ｆ−３）を構成する熱可塑性樹脂が、繊維強化材の中でコントラストの異なる領域として観察された。この変性ポリオレフィン樹脂層の領域が、強化繊維束の厚み方向に含浸しており、最大含浸長さ１８は、２０μｍであることが分かった。
【０１６９】
サンドイッチ構造体（ａ）をサンドイッチ構造体（ｃ）にした他は、実施例１と同様にアウトサート成形して成形体（ｃ）を作製したところ、サンドイッチ構造体（ｃ）と第２の部材２は強固に一体化していた。
【０１７０】
（実施例４）
エポキシ樹脂（熱硬化性樹脂）が、一方向に配列された炭素繊維群に含浸されたプリプレグ（東レ（株）製“トレカ（登録商標）”プリプレグＰ３０５２Ｓ−１２、東レ（株）製“トレカ（登録商標）”Ｔ７００Ｓ使用、炭素繊維含量：６７ｗｔ％、繊維重さ：１２５ｇ／ｍ２）から、所定の形状となるように、５０×１５０ｍｍのサイズで、プリプレグシートを４枚切り出した。芯材（ａ）を５０×１５０ｍｍにカットして芯材（ｆ）を得た。これらのシートおよび芯材を用い、繊維方向を基準に、０度／９０度／フィルム（Ｆ−１）／芯材（ｆ）／フィルム（Ｆ−１）／９０度／０度／フィルム（Ｆ−２）となるように、順次積層したものを準備した。
【０１７１】
次に、離型フィルムとして、東レデュポン（株）製“テドラー（登録商標）”フィルムを、積層体の上下に配置して、予め１５０℃に余熱してある、図６に記載の金型（８０ｍｍ角の凸状と１１０ｍｍ角の凹状の組み合わせ）を投入した後に型締して、１４５℃で１０分間、次いで１３０℃で２０分間、０．０２ＭＰａの面圧をかけて、エポキシ樹脂を硬化させた。硬化終了後、室温で冷却した後に脱型し、離型フィルムを除去して、図７に記載の立体的なサンドイッチ構造体（ｆ）を成形した。サンドイッチ板（ｆ）は曲率半径１０ｍｍの曲面を有しており、特に曲面形状部分は非常に高い剛性感を備えていた。
【０１７２】
（実施例５）
フィルム（Ｆ−１）とフィルム（Ｆ−１）の間に芯材（ｇ）の形状となるように芯材（ｇ）用に作成した円板状プレートを配置したこと以外は、実施例１と同様にしてサンドイッチ構造体（ｇ）を得た。
【０１７３】
サンドイッチ構造体（ｇ）の厚みは、１．４８ｍｍとなり、かつ、成形時の加熱、加圧の影響で、芯材（ｇ）が、０．９８ｍｍに薄肉化し、サンドイッチ構造体（ｇ）の比重は０．６３であった。さらに芯材（ｇ）およびサンドイッチ構造体（ｇ）の、比圧縮応力の評価を行った結果、芯材（ｇ）の比圧縮応力は１６．０ＭＰａ、サンドイッチ構造体の比圧縮応力は６ＭＰａであった。
【０１７４】
サンドイッチ構造体（ｇ）の、芯材（ｇ）と繊維強化材との接合部分を切り出し、光学顕微鏡で断面を観察したところ、図６に示されるようにフィルム（Ｆ−１）を構成する熱可塑性樹脂が、繊維強化材の中でコントラストの異なる領域として観察された。この変性ポリオレフィン樹脂層の領域が、強化繊維束の厚み方向に含浸しており、最大含浸長さ１８は、２０μｍであることが分かった。
【０１７５】
サンドイッチ構造体（ａ）をサンドイッチ構造体（ｇ）にした他は、実施例１と同様にアウトサート成形して成形体（ｄ）を作製したところ、サンドイッチ構造体（ｇ）と第２の部材２は強固に一体化していた。
【０１７６】
（実施例６）
フィルム（Ｆ−１）とフィルム（Ｆ−１）の間に芯材（ｈ）を用いた以外は、実施例１と同様にしてサンドイッチ構造体（ｈ）を得た。
【０１７７】
サンドイッチ構造体（ｈ）の厚みは、１．４８ｍｍとなり、かつ、成形時の加熱、加圧の影響で、芯材（ｈ）が、０．９８ｍｍに薄肉化し、サンドイッチ構造体（ｈ）の比重は０．６３であった。さらに芯材（ｈ）およびサンドイッチ構造体（ｈ）の、比圧縮応力の評価を行った結果、芯材（ｈ）の比圧縮応力は１６．０ＭＰａ、サンドイッチ構造体の比圧縮応力は６ＭＰａであった。
【０１７８】
サンドイッチ構造体（ｈ）の、芯材（ｈ）と繊維強化材との接合部分を切り出し、光学顕微鏡で断面を観察したところ、図６に示されるようにフィルム（Ｆ−１）を構成する熱可塑性樹脂が、繊維強化材の中でコントラストの異なる領域として観察された。この変性ポリオレフィン樹脂層の領域が、強化繊維束の厚み方向に含浸しており、最大含浸長さ１８は、２０μｍであることが分かった。
【０１７９】
サンドイッチ構造体（ａ）をサンドイッチ構造体（ｈ）にした他は、実施例１と同様にアウトサート成形して成形体（ｅ）を作製したところ、サンドイッチ構造体（ｈ）と第２の部材２は強固に一体化していた。
【０１８０】
（実施例７）
フィルム（Ｆ−１）とフィルム（Ｆ−１）の間に芯材（ｉ）を配置したこと以外は、実施例１と同様にしてサンドイッチ構造体（ｉ）を得た。
【０１８１】
サンドイッチ構造体（ｉ）の厚みは、１．４８ｍｍとなり、かつ、成形時の加熱、加圧の影響で、芯材（ｉ）が、０．９８ｍｍに薄肉化し、サンドイッチ構造体（ｉ）の比重は０．６３であった。さらに芯材（ｉ）およびサンドイッチ構造体（ｉ）の、比圧縮応力の評価を行った結果、芯材（ｉ）の比圧縮応力は１６．０ＭＰａ、サンドイッチ構造体の比圧縮応力は６ＭＰａであった。
【０１８２】
サンドイッチ構造体（ｉ）の、芯材（ｉ）と繊維強化材との接合部分を切り出し、光学顕微鏡で断面を観察したところ、図６に示されるようにフィルム（Ｆ−１）を構成する熱可塑性樹脂が、繊維強化材の中でコントラストの異なる領域として観察された。この変性ポリオレフィン樹脂層の領域が、強化繊維束の厚み方向に含浸しており、最大含浸長さ１８は、２０μｍであることが分かった。
【０１８３】
サンドイッチ構造体（ａ）をサンドイッチ構造体（ｉ）にした他は、実施例１と同様にアウトサート成形して成形体（ｆ）を作製したところ、サンドイッチ構造体（ｉ）と第２の部材２は強固に一体化していた。
【０１８４】
（実施例８）
フィルム（Ｆ−１）とフィルム（Ｆ−１）の間に芯材（ｊ）を配置したこと以外は、実施例１と同様にしてサンドイッチ構造体（ｊ）を得た。
【０１８５】
サンドイッチ構造体（ｊ）の厚みは、１．４８ｍｍとなり、かつ、成形時の加熱、加圧の影響で、芯材（ｊ）が、０．９８ｍｍに薄肉化し、サンドイッチ構造体（ｊ）の比重は０．６３であった。さらに芯材（ｊ）およびサンドイッチ構造体（ｊ）の、比圧縮応力の評価を行った結果、芯材（ｊ）の比圧縮応力は１６．０ＭＰａ、サンドイッチ構造体の比圧縮応力は６ＭＰａであった。
【０１８６】
サンドイッチ構造体（ｊ）の、芯材（ｊ）と繊維強化材との接合部分を切り出し、光学顕微鏡で断面を観察したところ、図６に示されるようにフィルム（Ｆ−１）を構成する熱可塑性樹脂が、繊維強化材の中でコントラストの異なる領域として観察された。この変性ポリオレフィン樹脂層の領域が、強化繊維束の厚み方向に含浸しており、最大含浸長さ１８は、２０μｍであることが分かった。
【０１８７】
サンドイッチ構造体（ａ）をサンドイッチ構造体（ｊ）にした他は、実施例１と同様にアウトサート成形して成形体（ｇ）を作製したところ、サンドイッチ構造体（ｊ）と第２の部材２は強固に一体化していた。
【０１８８】
（実施例９）
フィルム（Ｆ−１）とフィルム（Ｆ−１）の間に芯材（ｋ）を配置したこと以外は、実施例１と同様にしてサンドイッチ構造体（ｋ）を得た。
【０１８９】
サンドイッチ構造体（ｋ）の厚みは、１．５ｍｍとなった。サンドイッチ構造体（ｋ）の比重は０．６３であった。さらに芯材（ｋ）およびサンドイッチ構造体（ｋ）の、比圧縮応力の評価を行った結果、芯材（ｋ）の比圧縮応力は５０ＭＰａ以上、サンドイッチ構造体の比圧縮応力は５０ＭＰａ以上であった。
【０１９０】
サンドイッチ構造体（ｋ）の、芯材（ｋ）と繊維強化材との接合部分を切り出し、光学顕微鏡で断面を観察したところ、フィルム（Ｆ−１）を構成する熱可塑性樹脂が、芯材（ｋ）および繊維強化材の中でコントラストの異なる領域として観察された。この変性ポリオレフィン樹脂層の領域が、芯材（ｋ）および強化繊維束の厚み方向に含浸しており、最大含浸長さは、２０μｍであることが分かった。
【０１９１】
サンドイッチ構造体（ａ）をサンドイッチ構造体（ｋ）にした他は、実施例１と同様にアウトサート成形して成形体（ｈ）を作製したところ、サンドイッチ構造体（ｋ）と第２の部材２は強固に一体化していた。
【０１９２】
（比較例１）
エポキシ樹脂（熱硬化性樹脂）が、一方向に配列された炭素繊維群に含浸されたプリプレグ（東レ（株）製“トレカ（登録商標）”プリプレグＰ３０５２Ｓ−１２、東レ（株）製“トレカ（登録商標）”Ｔ７００Ｓ使用、炭素繊維含量：６７ｗｔ％、繊維重さ：１２５ｇ／ｍ２）から、所定の形状となるように、１５０×１５０ｍｍのサイズで、プリプレグシートを４枚切り出した。これらのシートを用い、繊維方向を基準に、０度／９０度となるような積層体をそれぞれ２組準備した。
【０１９３】
次に、離型フィルムとして、東レデュポン（株）製“テドラー（登録商標）”フィルムを、積層体の上下に配置して、ＳＵＳ製のプレス成形用の平板にセットし、１４５℃で１０分間、次いで１３０℃で２０分間、０．６ＭＰａの面圧をかけて、エポキシ樹脂を硬化させた。硬化終了後、室温で冷却した後、離型フィルムを除去して、２層の積層体からなるスキン層を得た。
【０１９４】
得られた２枚のスキン層の片面に接着剤である室温硬化型エポキシ系接着剤“ケミットエポキシＴＥ２２２０”（東レファインケミカル（株）製）を塗布して、スキン層に塗布した接着剤が芯材に接するようにスキン層（０度／９０度）／芯材（ｄ）／スキン層（９０度／０度）となるように順次積層させ、０．６ＭＰａの面圧を保持したまま、２５℃×２４時間かけて接着剤を硬化させてサンドイッチ板を成形した。このサンドイッチ板から、所定サイズ［１１０（繊維方向）×１４０ｍｍ（繊維に直角方向）の天板１］を切り出し、サンドイッチ構造体（ｄ）とした。
【０１９５】
サンドイッチ構造体（ｄ）の厚みは１．５０ｍｍ、芯材（ｄ）の厚みは、１．０ｍｍであった。またサンドイッチ構造体（ｄ）の比重は１．１２であった。さらに芯材（ｄ）およびサンドイッチ構造体（ｄ）の、比圧縮応力の評価を行った結果、芯材（ｄ）の比圧縮応力は６ＭＰａ、サンドイッチ構造体の比圧縮応力は４．３ＭＰａであった。
【０１９６】
サンドイッチ構造体（ａ）をサンドイッチ構造体（ｄ）にした他は、実施例１と同様にアウトサート成形して成形体（ｄ）を作製したところ、サンドイッチ構造体（ｄ）と第２の部材２の間の接着不足のため第２の部材２が剥離した。
【０１９７】
（比較例２）
エポキシ樹脂（熱硬化性樹脂）が、一方向に配列された炭素繊維群に含浸されたプリプレグ（東レ（株）製“トレカ（登録商標）”プリプレグＰ３０５２Ｓ−１２、東レ（株）製“トレカ（登録商標）”Ｔ７００Ｓ使用、炭素繊維含量：６７ｗｔ％、繊維重さ：１２５ｇ／ｍ２）から、所定の形状となるように、１５０×１５０ｍｍのサイズで、プリプレグシートを４枚切り出した。これらのシートを用い、繊維方向を基準に、０度／９０度となるような積層体をそれぞれ２組準備した。
【０１９８】
次に、離型フィルムとして、東レデュポン（株）製“テドラー（登録商標）”フィルムを、積層体の上下に配置して、ＳＵＳ製のプレス成形用の平板にセットし、１５０℃で５分間、０．０２ＭＰａの面圧をかけて、エポキシ樹脂を硬化させた。硬化終了後、室温で冷却した後、離型フィルムを除去して、２層の積層体からなるスキン層を得た。
【０１９９】
得られた２枚のスキン層の片面に接着剤である室温硬化型エポキシ系接着剤“ケミットエポキシＴＥ２２２０（東レファインケミカル（株）製）”を塗布して、スキン層の接着剤が芯材に接するようにスキン層（０度／９０度）／芯材（ｅ）／スキン層（９０度／０度）となるように順次積層させ、０．０２ＭＰａの面圧を保持したまま、２５℃×２４時間かけて接着剤を硬化させてサンドイッチ板を成形した。このサンドイッチ板から、所定サイズ（繊維方向を長手方向として、１１０（繊維方向）×１４０ｍｍ（繊維に直角方向）の天板１）を切り出し、サンドイッチ構造体（ｅ）とした。
【０２００】
サンドイッチ構造体（ｅ）の厚みは、１２．５ｍｍとなり、サンドイッチ構造体（ｅ）の比重は０．２４であった。さらに芯材（ｅ）およびサンドイッチ構造体（ｅ）の、比圧縮応力の評価を行った結果、芯材（ｅ）の比圧縮応力は５０ＭＰａ、サンドイッチ構造体の比圧縮応力は５．５ＭＰａであった。
【０２０１】
実施例１〜３，５〜９、比較例１および２を表１にて各種項目を比較すると、実施例１〜３，５〜９に記載のサンドイッチ構造体は軽量性だけではなく、薄肉性と優れた比圧縮応力を両立することができた。また実施例４記載のサンドイッチ構造体は、その薄肉性を生かして曲面を持つ立体的な構造体を成形することが可能であった。反対に比較例１記載のサンドイッチ積層板は、その重量が重いことから比圧縮応力が著しく低下し、比較例２記載のサンドイッチ積層板は、機械特性は良好ではあるが、厚みが非常に厚く薄肉性に劣る。比較例１および２は薄肉性と比圧縮応力を両立することが出来なかった。
【０２０２】
【表１】
2008230235.tif 000002
【産業上の利用可能性】
【０２０３】
本発明のサンドイッチ構造体を用いた一体化成形品は、電気・電子機器、オフィスオートメーション機器、家電機器、医療機器、自動車部品、航空機部品、または建材等に用いられる成形体に限らず、鉄道車両・船舶等に挙げられる輸送機器への応用も可能であるが、その応用範囲がこれらに限られるものではない。
【図面の簡単な説明】
【０２０４】
【図１】本発明の一体化成形品の一例の分解をした状態の斜視図。
【図２】本発明のサンドイッチ構造体の一例の分解をした状態の斜視図。
【図３】本発明のサンドイッチ構造体の一例の分解をした状態の斜視図。
【図４】本発明のサンドイッチ構造体の一例の分解をした状態の斜視図。
【図５】本発明のサンドイッチ構造体の一例の分解をした状態の斜視図。
【図６】本発明のサンドイッチ構造体の一例における芯材と繊維強化材との接合状態を説明するための接合部の断面図。
【図７】本発明のサンドイッチ構造体の一例における芯材の断面図（１）。
【図８】本発明のサンドイッチ構造体の一例における芯材の断面図（２）。
【図９】本発明の島状構造の芯材を用いたサンドイッチ構造体の一例の分解をした状態の斜視図。
【図１０】本発明の表面と平行方向に貫通した空隙部位を有する構造の芯材を用いたサンドイッチ構造体の一例の分解をした状態の斜視図。
【図１１】本発明のサンドイッチ構造体の一例における芯材と金型の断面図。
【図１２】本発明のサンドイッチ構造体の一例における立体的サンドイッチ構造体の斜視図。
【符号の説明】
【０２０５】
１  第１の部材
２  第２の部材
３  成形体
４  ボス部
５  ヒンジ部
６  芯材
７  繊維強化材
８  サンドイッチ構造体
１１  芯材
１２  繊維強化材
１３  接合面
１４  接着樹脂層
１５、１５ａ  強化繊維
１６  マトリックス樹脂
１７  界面
１８  含浸長さ
１９  外郭線
２０  最大含浸部位
２１  芯材断面図（六角形状ハニカム）
２１−１  セルサイズ
２１−２  セル断面の最大長さ
２１−３  セル壁厚
２２  芯材断面図（真円状ハニカム）
２２−１  センターピッチ
２２−２  セル壁厚
２２−３  センターピッチ
２２−４  セル断面の最大長さ
２２−５  セル配列角度
２２−６  セルの図心を通る中心線
２３  芯材断面図（正方形ハニカム）
２３−１  セル断面の最大長さ
２３−２  セル壁厚
２３−３  セルサイズ
３１  芯材断面図（ダイヤ型ハニカム）
３２  芯材断面図（ヘリンボン型ハニカム）
３３  芯材断面図（変形十ガスリ型ハニカム）
３４  芯材断面図（扇形型ハニカム）
３５  芯材断面図（十ガスリ型ハニカム）
３６  芯材断面図（○十型ハニカム）
３７  島状構造の芯材
３８  表面と平行方向に貫通した空隙部位を有する構造の芯材（空隙部分が真円状）
３９  表面と平行方向に貫通した空隙部位を有する構造の芯材（波形状）
４０  空隙部分
４１  雌型金型断面図
４２  芯材
４３  雄型金型
４４  立体型サンドイッチ構造体
【図１】
2008230235.tif 000003
【図２】
2008230235.tif 000004
【図３】
2008230235.tif 000005
【図４】
2008230235.tif 000006
【図５】
2008230235.tif 000007
【図７】
2008230235.tif 000008
【図８】
2008230235.tif 000009
【図９】
2008230235.tif 000010
【図１０】
2008230235.tif 000011
【図１１】
2008230235.tif 000012
【図１２】
2008230235.tif 000013
【図６】
2008230235.tif 000014